(57)【特許請求の範囲】
【請求項１】
一般式（１）
0003960018.tif 000006
（式中、Ｍは元素の周期律表の第４族の遷移金属原子を示し、Ａは元素の周期律表の第１５族の原子を示し、Ｒ1は水素原子、炭素数１〜１０のアルキル基、炭素数６〜２０のアリール基、炭素数７〜２０のアラルキル基を示し、Ｒ2、Ｒ3、Ｒ4、Ｒ5はそれぞれ任意に水素原子、炭素数１〜１０のアルキル基、炭素数１〜１０のアルコキシ基、炭素数６〜２０のアリール基、炭素数６〜２０のアリールオキシ基、炭素数７〜２０のアラルキル基、炭素数７〜２０のアラルキルオキシ基、炭素数１〜２０の炭化水素置換シリル基または炭素数１〜２０の炭化水素置換アミノ基を示し、Ｘ1、Ｘ2、Ｒ6、Ｒ7、Ｒ8、Ｒ9はそれぞれ任意に水素原子、ハロゲン原子、炭素数１〜１０のアルキル基、炭素数１〜１０のアルコキシ基、炭素数６〜２０のアリール基、炭素数６〜２０のアリールオキシ基、炭素数７〜２０のアラルキル基、炭素数７〜２０のアラルキルオキシ基、炭素数１〜２０の炭化水素置換シリル基または炭素数１〜２０の炭化水素置換アミノ基を示し、Ｘ1とＸ2、が、結合し、隣接するＲ2、Ｒ3、Ｒ4、Ｒ5が結合し、または、隣接するＲ6、Ｒ7、Ｒ8、Ｒ9が結合して環を形成していてもよい。）
で示される遷移金属錯体。
【請求項２】
一般式（１）におけるＡが窒素原子である請求項１に記載の遷移金属錯体。
【請求項３】
Ｒ2、Ｒ3、Ｒ4、Ｒ5はが同一または相異なり、水素原子、または炭素数１〜５のアルキル基である請求項１もしくは２に記載の遷移金属錯体。
【請求項４】
一般式（１）におけるＸ1 、Ｘ2 がそれぞれ独立にハロゲン原子、ハロゲン原子で置換されていてもよい炭素原子数１〜２０のアルキル基、ハロゲン原子で置換されていてもよい炭素原子数７〜２０のアラルキル基またはハロゲン原子で置換されていてもよい炭素原子数６〜２０のアリール基である請求項１から３のいずれかに記載の遷移金属錯体。
【請求項５】
一般式（２）
0003960018.tif 000007
（式中、Ｒ1、Ｒ2、Ｒ3、Ｒ4、Ｒ5、Ｒ6、Ｒ7、Ｒ8、Ｒ9は前記と同じ意味を表わす。）
で示される置換シクロペンタジエン。
【請求項６】
一般式（２）において、Ｒ3、Ｒ4、Ｒ5、Ｒ6が同一または相異なり、水素原子、または炭素数１〜５のアルキル基である請求項５に記載の置換シクロペンタジエン。
【請求項７】
請求項１〜４のいずれかに記載する遷移金属錯体、および下記化合物（Ａ）を組合わせてなることを特徴とするオレフィン重合用触媒。
化合物（Ａ）：下記化合物（Ａ１）〜（Ａ３）のいずれか、あるいはそれらの２〜３種の混合物
（Ａ１）：一般式  Ｅ1 a Ａｌ（Ｚ）3-a で示される有機アルミニウム化合物
（Ａ２）：一般式  ｛−Ａｌ（Ｅ2 ）−Ｏ−｝b で示される構造を有する環状のアルミノキサン
（Ａ３）：一般式  Ｅ3 ｛−Ａｌ（Ｅ3 ）−Ｏ−｝c Ａｌ（Ｅ3） 2 で示される構造を有する線状のアルミノキサン
（式中、、Ｅ1 〜Ｅ3 は同一または相異なり、炭素原子数１〜８の炭化水素基であり、Ｚは同一または相異なり、水素原子又はハロゲン原子を示し、ａは１〜３の整数を、ｂは２以上の整数を、ｃは１以上の整数を示す。）
【請求項８】
請求項１〜４のいずれかに記載する遷移金属錯体、下記化合物（Ａ）および化合物（Ｂ）よりなることを特徴とするオレフィン重合用触媒。
（Ａ）下記化合物（Ａ１）〜（Ａ３）のいずれか、あるいはそれらの２〜３種の混合物
（Ａ１）：一般式  Ｅ1 a Ａｌ（Ｚ）3-a で示される有機アルミニウム化合物
（Ａ２）：一般式  ｛−Ａｌ（Ｅ2 ）−Ｏ−｝b で示される構造を有する環状のアルミノキサン
（Ａ３）：一般式  Ｅ3 ｛−Ａｌ（Ｅ3 ）−Ｏ−｝c Ａｌ（Ｅ3） 2 で示される構造を有する線状のアルミノキサン
（但し、Ｅ1 〜Ｅ3 は同一または相異なり、炭素原子数１〜８の炭化水素基であり、Ｚは同一または相異なり、水素原子又はハロゲン原子を示し、ａは１〜３の整数を、ｂは２以上の整数を、ｃは１以上の整数を示す。）
化合物（Ｂ）：下記化合物（Ｂ１）〜（Ｂ３）のいずれか、あるいはそれらの２〜３種の混合物
（Ｂ１）：一般式  ＢＱ1 Ｑ2 Ｑ3 で表されるホウ素化合物、
（Ｂ２）：一般式  Ｚ+ （ＢＱ1 Ｑ2 Ｑ3 Ｑ4 ）- で表されるホウ素化合物、
（Ｂ３）：一般式（Ｌ−Ｈ）+ （ＢＱ1 Ｑ2 Ｑ3 Ｑ4 ）- で表されるホウ素化合物
（但し、Ｂは３価の原子価状態のホウ素原子であり、Ｑ1 〜Ｑ4 は同一または相異なり、ハロゲン原子、炭素原子数１〜２０の炭化水素基、炭素原子数１〜２０のハロゲン化炭化水素基、炭素原子数１〜２０の置換シリル基、炭素原子数１〜２０のアルコキシ基または炭素原子数２〜２０の２置換アミノ基を示す。）
【請求項９】
請求項７または８に記載のオレフィン重合用触媒を用いることを特徴とするオレフィン重合体の製造方法。
【発明の詳細な説明】
【０００１】
【発明の属する技術分野】
本発明は、遷移金属錯体、その構成成分となる配位子、重合触媒およびそれを用いる重合体の製造方法に関する。
【０００２】
【従来の技術】
既に、メタロセン錯体を用いるオレフィン重合体の製造法については多くの報告がなされている。例えば、特開昭５８−１９３０９号公報において、メタロセン錯体とアルミノキサンを用いたオレフィン重合体の製造方法に関して報告されている。このビス（シクロペンタジエニル）ジルコニウムジクロライド及びメチルアルミノキサンを用いた触媒でオレフィン重合を行うと、得られるオレフィン重合体の分子量が低いという問題があった。この問題を改良するために、ハーフメタロセン型遷移金属錯体が開発されている。例えば、特開平３−１６３０８８号公報においては、ジメチルシリル（テトラメチルシクロペンタジエニル）（３−tert―ブチル−５−メチル−２−フェノキシ）チタニウムジクロリドが、特開平９−８７３１３号においてはジメチルシリル（テトラメチルシクロペンタジエニル）（tert−アミド）チタニウムジクロリドがそれぞれ開示されており、オレフィン重合触媒成分として工業的の利用価値は高い。しかし、これらの遷移金属錯体はその製造過程において、水分に不安定で取り扱いの困難なケイ素化合物を用いる必要があり、より簡便な取り扱いのできる配位子系への改良、および触媒の高機能化が望まれている。
【０００３】
【発明が解決しようとする課題】
本発明はこのような状況に鑑み、工業的観点で重要なオレフィン重合の工業プロセスにおいて効率的な反応温度で高活性な錯体、およびその構成成分となる配位子を提供し、該錯体を含有する高活性なオレフィン重合用触媒と、それを用いたオレフィン重合体の製造方法を提供することを目的とするものである。
【０００４】
【課題を解決するための手段】
本発明者らは、上記課題を解決するため、鋭意検討した結果、水酸基とシクロペンタジエン環をベンゼン環上に互いに隣接する官能基として有する安定な置換シクロペンタジエン、および、当該物質を配位子として有する遷移金属錯体を見出し、本発明に至った。
すなわち本発明は、一般式（１）
0003960018.tif 000002
（式中、Ｍは元素の周期律表の第４族の遷移金属原子を示し、Ａは元素の周期律表の第１５族の原子を示し、Ｒ1は水素原子、炭素数１〜１０のアルキル基、炭素数６〜２０のアリール基、炭素数７〜２０のアラルキル基を示し、Ｒ2、Ｒ3、Ｒ4、Ｒ5はそれぞれ任意に水素原子、炭素数１〜１０のアルキル基、炭素数１〜１０のアルコキシ基、炭素数６〜２０のアリール基、炭素数６〜２０のアリールオキシ基、炭素数７〜２０のアラルキル基、炭素数７〜２０のアラルキルオキシ基、炭素数１〜２０の炭化水素置換シリル基または炭素数１〜２０の炭化水素置換アミノ基を示し、Ｘ1、Ｘ2、Ｒ6、Ｒ7、Ｒ8、Ｒ9はそれぞれ任意に水素原子、ハロゲン原子、炭素数１〜１０のアルキル基、炭素数１〜１０のアルコキシ基、炭素数６〜２０のアリール基、炭素数６〜２０のアリールオキシ基、炭素数７〜２０のアラルキル基、炭素数７〜２０のアラルキルオキシ基、炭素数１〜２０の炭化水素置換シリル基または炭素数１〜２０の炭化水素置換アミノ基を示し、Ｘ1とＸ2、が、結合し、隣接するＲ2、Ｒ3、Ｒ4、Ｒ5が結合し、または、隣接するＲ6、Ｒ7、Ｒ8、Ｒ9が結合して環を形成していてもよい。）
で示される遷移金属錯体、および該遷移金属錯体を触媒成分とする重合触媒を提供するものである。
【０００５】
【発明の実施の形態】
以下、本発明について詳細に説明する。
一般式（１）で示される遷移金属錯体において、Ｍで示される遷移金属原子とは、元素の周期律表（ＩＵＰＡＣ無機化学命名法改定版１９８９）の第４族の遷移金属原子であり、例えばチタン原子、ジルコニウム原子、ハフニウム原子などが挙げられる。
【０００６】
Ａとして示される元素の周期律表の第１５族の原子としては、例えば窒素原子、リン原子、ヒ素原子などが挙げられ、好ましくは窒素原子である。
【０００７】
Ｘ1、Ｘ2、Ｒ6、Ｒ7、Ｒ8、Ｒ9におけるハロゲン原子としてはフッ素原子、塩素原子、臭素原子、ヨウ素原子などが例示される。
【０００８】
Ｘ1、Ｘ2、Ｒ1、Ｒ2、Ｒ3、Ｒ4、Ｒ5、Ｒ6、Ｒ7、Ｒ8、Ｒ9における置換されていてもよい炭素数１〜１０のアルキル基の置換基としては、ハロゲン原子等が挙げられ、具体例としては、メチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、アミル基 、ｎ−ヘキシル基、ｎ−オクチル基、ｎ−デシル基、フルオロメチル基、ジフルオロメチル基、トリフルオロメチル基、フルオロエチル基、ジフルオロエチル基、トリフルオロエチル基、テトラフルオロエチル基、ペンタフルオロエチル基、パーフルオロプロピル基、パーフルオロブチル基、パーフルオロペンチル基、パーフルオロヘキシル基、パーフルオロオクチル基、パーフルオロデシル基、トリクロロメチル基などが例示され、好ましくは、メチル基、エチル基、イソプロピル基、ｔｅｒｔ−ブチル基、アミル基等が挙げられる。
【０００９】
Ｘ1、Ｘ2、Ｒ1、Ｒ2、Ｒ3、Ｒ4、Ｒ5、Ｒ6、Ｒ7、Ｒ8、Ｒ9における置換されていてもよい炭素数６〜２０のアリール基としては、フェニル基、ナフチル基、アントラセニル基等が挙げられ、置換基としては、アルキル基が挙げられ、具体例としては、例えば、フェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、ｎ−ペンチルフェニル基、 ネオペンチルフェニル基、 ｎ−ヘキシルフェニル基、 ｎ−オクチルフェニル基、 ｎ−デシルフェニル基、 ｎ−ドデシルフェニル基、 ｎ−テトラデシルフェニル基、ナフチル基、アントラセニル基およびこれらのフッ素原子置換アリール基が例示され、好ましくはフェニル基が挙げられる。
【００１０】
Ｘ1、Ｘ2、Ｒ1、Ｒ2、Ｒ3、Ｒ4、Ｒ5、Ｒ6、Ｒ7、Ｒ8、Ｒ9における置換されていてもよい炭素数７〜２０のアラルキル基としては、ベンジル基、ナフチルメチル基、アントラセニルメチル基、ジフェニルメチル基等が挙げられ、置換基としては、例えばアルキル基が挙げられ、具体例としては、例えば、ベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、（ｎ−ドデシルフェニル）メチル基、（ｎ−テトラデシルフェニル）メチル基、ナフチルメチル基、アントラセニルメチル基、ジフェニルメチル基およびこれらのフッ素原子置換アラルキル基が挙げられ、好ましくはベンジル基が挙げられる。
【００１１】
置換基Ｘ1、Ｘ2、Ｒ3、Ｒ4、Ｒ5、Ｒ6、Ｒ7、Ｒ8、Ｒ9における置換されていてもよい炭素数１〜１０のアルコキシ基の置換基としては、ハロゲン原子等が挙げられ、具体例としては、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペントキシ基、ネオペントキシ基、ｎ−ヘキソキシ基、ｎ−オクトキシ基、ｎ−デキソキシ基、およびこれらのフッ素原子置換アルコキシ基が挙げられ、好ましくは、メトキシ基、エトキシ基、ｔｅｒｔ−ブトキシ基である。
【００１２】
置換基Ｘ1、Ｘ2、Ｒ3、Ｒ4、Ｒ5、Ｒ6、Ｒ7、Ｒ8、Ｒ9における置換されていてもよい炭素数６〜２０のアリールオキシ基としてはフェノキシ基、ナフトキシ基、アントラセノキシ基が挙げられ、置換基としては、アルキル基等が挙げられ、具体例としてはフェノキシ基、２−メチルフェノキシ基、３−メチルフェノキシ基、４−メチルフェノキシ基、２，３−ジメチルフェノキシ基、２，４−ジメチルフェノキシ基、２，５−ジメチルフェノキシ基、２，６−ジメチルフェノキシ基、３，４−ジメチルフェノキシ基、３，５−ジメチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、３，４，５−トリメチルフェノキシ基、２，３，４，５−テトラメチルフェノキシ基、２，３，４，６−テトラメチルフェノキシ基、２，３，５，６−テトラメチルフェノキシ基、ペンタメチルフェノキシ基、エチルフェノキシ基、ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、ｎ−デシルフェノキシ基、ｎ−テトラデシルフェノキシ基、ナフトキシ基、アントラセノキシ基、およびこれらのフッ素置換アリールオキシ基が挙げられる。
【００１３】
置換基Ｘ1、Ｘ2、Ｒ3、Ｒ4、Ｒ5、Ｒ6、Ｒ7、Ｒ8、Ｒ9における炭素数１〜２０の炭化水素置換シリル基とは、炭素数１〜２０の炭化水素基で置換されたシリル基であって、ここでの炭化水素基としては、例えば、メチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、アミル基 、ｎ−ヘキシル基、シクロヘキシル基、ｎ−オクチル基、ｎ−デシル基などの炭素原子数１〜１０のアルキル基、フェニル基、トリル基、キシリル基、ナフチル基、アントラセニル基などの炭素原子数６〜２０のアリール基等が挙げられる。かかる炭素数１〜２０の炭化水素置換シリル基としては、例えば、メチルシリル基、エチルシリル基、フェニルシリル基などの１置換シリル基、ジメチルシリル基、ジエチルシリル基、ジフェニルシリル基などの２置換シリル基、トリメチルシリル基、トリエチルシリル基、トリ−ｎ−プロピルシリル基、トリ−イソプロピルシリル基、トリ−ｎ−ブチルシリル基、トリ−ｓｅｃ−ブチルシリル基、トリ−ｔｅｒｔ−ブチルシリル基、トリ−イソブチルシリル基、ｔｅｒｔ−ブチルジメチルシリル基、トリ−ｎ−ペンチルシリル基、トリ−ｎ−ヘキシルシリル基、トリシクロヘキシルシリル基、トリフェニルシリル基などの３置換シリル基等が挙げられ、好ましくはトリメチルシリル基、 ｔｅｒｔ−ブチルジメチルシリル基、トリフェニルシリル基が挙げられる。これらの置換シリル基はいずれもがその炭化水素基がフッ素原子で置換されていてもよい。
【００１４】
置換基Ｘ1、Ｘ2、Ｒ3、Ｒ4、Ｒ5、Ｒ6、Ｒ7、Ｒ8、Ｒ9における炭素数１〜２０の炭化水素置換アミノ基とは２つの炭化水素基で置換されたアミノ基であって、ここでの炭化水素基としては、例えば、メチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、アミル基 、ｎ−ヘキシル基、シクロヘキシル基、ｎ−オクチル基、ｎ−デシル基などの炭素原子数１〜１０のアルキル基、フェニル基、トリル基、キシリル基、ナフチル基、アントラセニル基などの炭素原子数６〜２０のアリール基等が挙げられる。かかる炭素数１〜２０の炭化水素置換アミノ基としては、例えば、ジメチルアミノ基、ジエチルアミノ基、ジ−ｎ−プロピルアミノ基、ジイソプロピルアミノ基、ジ−ｎ−ブチルアミノ基、ジ−ｓｅｃ−ブチルアミノ基、ジ−ｔｅｒｔ−ブチルアミノ基、ジ−イソブチルアミノ基、 ｔｅｒｔ −ブチルイソプロピルアミノ基、 ジ−ｎ−ヘキシルアミノ基、ジ−ｎ−オクチルアミノ基、ジ−ｎ−デシルアミノ基、ジフェニルアミノ基等が挙げられ、好ましくはジメチルアミノ基、ジエチルアミノ基が挙げられる。
【００１５】
置換基Ｒ6、Ｒ7、Ｒ8、Ｒ9におけるハロゲン原子としては、フッ素原子、塩素原子、臭素原子、ヨウ素原子が挙げられ、好ましくはフッ素原子、塩素原子が挙げられる。
【００１６】
Ｘ1とＸ2、が、結合し、隣接するＲ2、Ｒ3、Ｒ4、Ｒ5が結合し、または隣接するＲ6、Ｒ7、Ｒ8、Ｒ9が結合して環を形成していてもよい。
【００１７】
一般式（１）で示される遷移金属錯体としては、例えば、
２-（シクロペンタジエニル）-α-ｔｅｒｔ-ブチル-ベンゼンメタンイミドチタニウムジクロライド、２-（２−メチルシクロペンタジエニル）-α-ｔｅｒｔ-ブチル-ベンゼンメタンイミドチタニウムジクロライド、２-（３−メチルシクロペンタジエニル）-α-ｔｅｒｔ-ブチル-ベンゼンメタンイミドチタニウムジクロライド、２−（２,３−ジメチルシクロペンタジエニル）-α-ｔｅｒｔ-ブチル-ベンゼンメタンイミドチタニウムジクロライド、２−（２,４−ジメチルシクロペンタジエニル）-α-ｔｅｒｔ-ブチル-ベンゼンメタンイミドチタニウムジクロライド、２−（２,３,４−トリメチルシクロペンタジエニル）-α-ｔｅｒｔ-ブチル-ベンゼンメタンイミドチタニウムジクロライド、２−（２,３,５−トリメチルシクロペンタジエニル）-α-ｔｅｒｔ-ブチル-ベンゼンメタンイミドチタニウムジクロライド、２−（２，３，４，５−テトラメチルシクロペンタジエニル）-α-ｔｅｒｔ-ブチル-ベンゼンメタンイミドチタニウムジクロライド、２−（２−ジメチルアミノメチルシクロペンタジエニル）-α-ｔｅｒｔ-ブチル-ベンゼンメタンイミドチタニウムジクロライド、２−（３−ジメチルアミノメチルシクロペンタジエニル）-α-ｔｅｒｔ-ブチル-ベンゼンメタンイミドチタニウムジクロライド、２−（インデン−１−イル）-α-ｔｅｒｔ-ブチル-ベンゼンメタンイミドチタニウムジクロライド、２−（２−メチルインデン−１−イル）-α-ｔｅｒｔ-ブチル-ベンゼンメタンイミドチタニウムジクロライド、２−（２−フェニルインデン−１−イル）-α-ｔｅｒｔ-ブチル-ベンゼンメタンイミドチタニウムジクロライド、２−（フルオレン−１−イル）-α-ｔｅｒｔ-ブチル-ベンゼンメタンイミドチタニウムジクロライド、
【００１８】
２-（シクロペンタジエニル）-α-ｎ-ブチル-ベンゼンメタンイミドチタニウムジクロライド、２-（２−メチルシクロペンタジエニル）-α-ｎ-ブチル-ベンゼンメタンイミドチタニウムジクロライド、２-（３−メチルシクロペンタジエニル）-α-ｎ-ブチル-ベンゼンメタンイミドチタニウムジクロライド、２−（２,３−ジメチルシクロペンタジエニル）-α-ｎ-ブチル-ベンゼンメタンイミドチタニウムジクロライド、２−（２,４−ジメチルシクロペンタジエニル）-α-ｎ-ブチル-ベンゼンメタンイミドチタニウムジクロライド、２−（２,３,４−トリメチルシクロペンタジエニル）-α-ｎ-ブチル-ベンゼンメタンイミドチタニウムジクロライド、２−（２,３,５−トリメチルシクロペンタジエニル）-α-ｎ-ブチル-ベンゼンメタンイミドチタニウムジクロライド、２−（２，３，４，５−テトラメチルシクロペンタジエニル）-α-ｎ-ブチル-ベンゼンメタンイミドチタニウムジクロライド、２−（２−ジメチルアミノメチルシクロペンタジエニル）-α-ｎ-ブチル-ベンゼンメタンイミドチタニウムジクロライド、２−（３−ジメチルアミノメチルシクロペンタジエニル）-α-ｎ-ブチル-ベンゼンメタンイミドチタニウムジクロライド、２−（インデン−１−イル）-α-ｎ-ブチル-ベンゼンメタンイミドチタニウムジクロライド、２−（２−メチルインデン−１−イル）-α-ｎ-ブチル-ベンゼンメタンイミドチタニウムジクロライド、２−（２−フェニルインデン−１−イル）-α-ｎ-ブチル-ベンゼンメタンイミドチタニウムジクロライド、２−（フルオレン−１−イル）-α-ｎ-ブチル-ベンゼンメタンイミドチタニウムジクロライド、
【００１９】
２-（シクロペンタジエニル）-α-フェニル-ベンゼンメタンイミドチタニウムジクロライド、２-（２−メチルシクロペンタジエニル）-α-フェニル-ベンゼンメタンイミドチタニウムジクロライド、２-（３−メチルシクロペンタジエニル）-α-フェニル-ベンゼンメタンイミドチタニウムジクロライド、２−（２,３−ジメチルシクロペンタジエニル）-α-フェニル-ベンゼンメタンイミドチタニウムジクロライド、２−（２,４−ジメチルシクロペンタジエニル）-α-フェニル-ベンゼンメタンイミドチタニウムジクロライド、２−（２,３,４−トリメチルシクロペンタジエニル）-α-フェニル-ベンゼンメタンイミドチタニウムジクロライド、２−（２,３,５−トリメチルシクロペンタジエニル）-α-フェニル-ベンゼンメタンイミドチタニウムジクロライド、２−（２，３，４，５−テトラメチルシクロペンタジエニル）-α-フェニル-ベンゼンメタンイミドチタニウムジクロライド、２−（２−ジメチルアミノメチルシクロペンタジエニル）-α-フェニル-ベンゼンメタンイミドチタニウムジクロライド、２−（３−ジメチルアミノメチルシクロペンタジエニル）-α-フェニル-ベンゼンメタンイミドチタニウムジクロライド、２−（インデン−１−イル）-α-フェニル-ベンゼンメタンイミドチタニウムジクロライド、２−（２−メチルインデン−１−イル）-α-フェニル-ベンゼンメタンイミドチタニウムジクロライド、２−（２−フェニルインデン−１−イル）-α-フェニル-ベンゼンメタンイミドチタニウムジクロライド、２−（フルオレン−１−イル）-α-フェニル-ベンゼンメタンイミドチタニウムジクロライド、
【００２０】
２-（シクロペンタジエニル）-α-（２，３，４−トリメチルフェニル）-ベンゼンメタンイミドチタニウムジクロライド、２-（２−メチルシクロペンタジエニル）-α-（２，３，４−トリメチルフェニル）-ベンゼンメタンイミドチタニウムジクロライド、２-（３−メチルシクロペンタジエニル）-α-（２，３，４−トリメチルフェニル）-ベンゼンメタンイミドチタニウムジクロライド、２−（２,３−ジメチルシクロペンタジエニル）-α-（２，３，４−トリメチルフェニル）-ベンゼンメタンイミドチタニウムジクロライド、２−（２,４−ジメチルシクロペンタジエニル）-α-（２，３，４−トリメチルフェニル）-ベンゼンメタンイミドチタニウムジクロライド、２−（２,３,４−トリメチルシクロペンタジエニル）-α-（２，３，４−トリメチルフェニル）-ベンゼンメタンイミドチタニウムジクロライド、２−（２,３,５−トリメチルシクロペンタジエニル）-α-（２，３，４−トリメチルフェニル）-ベンゼンメタンイミドチタニウムジクロライド、２−（２，３，４，５−テトラメチルシクロペンタジエニル）-α-（２，３，４−トリメチルフェニル）-ベンゼンメタンイミドチタニウムジクロライド、２−（２−ジメチルアミノメチルシクロペンタジエニル）-α-（２，３，４−トリメチルフェニル）-ベンゼンメタンイミドチタニウムジクロライド、２−（３−ジメチルアミノメチルシクロペンタジエニル）-α-（２，３，４−トリメチルフェニル）-ベンゼンメタンイミドチタニウムジクロライド、２−（インデン−１−イル）-α-（２，３，４−トリメチルフェニル）-ベンゼンメタンイミドチタニウムジクロライド、２−（２−メチルインデン−１−イル）-α-（２，３，４−トリメチルフェニル）-ベンゼンメタンイミドチタニウムジクロライド、２−（２−フェニルインデン−１−イル）-α-（２，３，４−トリメチルフェニル）-ベンゼンメタンイミドチタニウムジクロライド、２−（フルオレン−１−イル）-α-（２，３，４−トリメチルフェニル）-ベンゼンメタンイミドチタニウムジクロライド、
【００２１】
２-（シクロペンタジエニル）-α-シクロヘキシル-ベンゼンメタンイミドチタニウムジクロライド、２-（２−メチルシクロペンタジエニル）-α-シクロヘキシル-ベンゼンメタンイミドチタニウムジクロライド、２-（３−メチルシクロペンタジエニル）-α-シクロヘキシル-ベンゼンメタンイミドチタニウムジクロライド、２−（２,３−ジメチルシクロペンタジエニル）-α-シクロヘキシル-ベンゼンメタンイミドチタニウムジクロライド、２−（２,４−ジメチルシクロペンタジエニル）-α-シクロヘキシル-ベンゼンメタンイミドチタニウムジクロライド、２−（２,３,４−トリメチルシクロペンタジエニル）-α-シクロヘキシル-ベンゼンメタンイミドチタニウムジクロライド、２−（２,３,５−トリメチルシクロペンタジエニル）-α-シクロヘキシル-ベンゼンメタンイミドチタニウムジクロライド、２−（２，３，４，５−テトラメチルシクロペンタジエニル）-α-シクロヘキシル-ベンゼンメタンイミドチタニウムジクロライド、２−（２−ジメチルアミノメチルシクロペンタジエニル）-α-シクロヘキシル-ベンゼンメタンイミドチタニウムジクロライド、２−（３−ジメチルアミノメチルシクロペンタジエニル）-α-シクロヘキシル-ベンゼンメタンイミドチタニウムジクロライド、２−（インデン−１−イル）-α-シクロヘキシル-ベンゼンメタンイミドチタニウムジクロライド、２−（２−メチルインデン−１−イル）-α-シクロヘキシル-ベンゼンメタンイミドチタニウムジクロライド、２−（２−フェニルインデン−１−イル）-α-シクロヘキシル-ベンゼンメタンイミドチタニウムジクロライド、２−（フルオレン−１−イル）-α-シクロヘキシル-ベンゼンメタンイミドチタニウムジクロライド、
【００２２】
２-（シクロペンタジエニル）-α−ｔｅｒｔ-ブチル−１−ナフタレンメタンイミドチタニウムジクロライド、２-（２−メチルシクロペンタジエニル）-α-ｔｅｒｔ-ブチル−１−ナフタレンメタンイミドチタニウムジクロライド、２-（３−メチルシクロペンタジエニル）-α-ｔｅｒｔ-ブチル−１−ナフタレンメタンイミドチタニウムジクロライド、２−（２,３−ジメチルシクロペンタジエニル）-α-ｔｅｒｔ-ブチル−１−ナフタレンメタンイミドチタニウムジクロライド、２−（２,４−ジメチルシクロペンタジエニル）-α-ｔｅｒｔ-ブチル−１−ナフタレンメタンイミドチタニウムジクロライド、２−（２,３,４−トリメチルシクロペンタジエニル）-α-ｔｅｒｔ-ブチル−１−ナフタレンメタンイミドチタニウムジクロライド、２−（２,３,５−トリメチルシクロペンタジエニル）-α-ｔｅｒｔ-ブチル−１−ナフタレンメタンイミドチタニウムジクロライド、２−（２，３，４，５−テトラメチルシクロペンタジエニル）-α-ｔｅｒｔ-ブチル−１−ナフタレンメタンイミドチタニウムジクロライド、２−（２−ジメチルアミノメチルシクロペンタジエニル）-α-ｔｅｒｔ-ブチル−１−ナフタレンメタンイミドチタニウムジクロライド、２−（３−ジメチルアミノメチルシクロペンタジエニル）-α-ｔｅｒｔ-ブチル−１−ナフタレンメタンイミドチタニウムジクロライド、２−（インデン−１−イル）-α-ｔｅｒｔ-ブチル−１−ナフタレンメタンイミドチタニウムジクロライド、２−（２−メチルインデン−１−イル）-α-ｔｅｒｔ-ブチル−１−ナフタレンメタンイミドチタニウムジクロライド、２−（２−フェニルインデン−１−イル）-α-ｔｅｒｔ-ブチル−１−ナフタレンメタンイミドチタニウムジクロライド、２−（フルオレン−１−イル）-α-ｔｅｒｔ-ブチル−１−ナフタレンメタンイミドチタニウムジクロライド、
【００２３】
２-（シクロペンタジエニル）-α-ｎ-ブチル−１−ナフタレンメタンイミドチタニウムジクロライド、２-（２−メチルシクロペンタジエニル）-α-ｎ-ブチル−１−ナフタレンメタンイミドチタニウムジクロライド、２-（３−メチルシクロペンタジエニル）-α-ｎ-ブチル−１−ナフタレンメタンイミドチタニウムジクロライド、２−（２,３−ジメチルシクロペンタジエニル）-α-ｎ-ブチル−１−ナフタレンメタンイミドチタニウムジクロライド、２−（２,４−ジメチルシクロペンタジエニル）-α-ｎ-ブチル−１−ナフタレンメタンイミドチタニウムジクロライド、２−（２,３,４−トリメチルシクロペンタジエニル）-α-ｎ-ブチル−１−ナフタレンメタンイミドチタニウムジクロライド、２−（２,３,５−トリメチルシクロペンタジエニル）-α-ｎ-ブチル−１−ナフタレンメタンイミドチタニウムジクロライド、２−（２，３，４，５−テトラメチルシクロペンタジエニル）-α-ｎ-ブチル−１−ナフタレンメタンイミドチタニウムジクロライド、２−（２−ジメチルアミノメチルシクロペンタジエニル）-α-ｎ-ブチル−１−ナフタレンメタンイミドチタニウムジクロライド、２−（３−ジメチルアミノメチルシクロペンタジエニル）-α-ｎ-ブチル−１−ナフタレンメタンイミドチタニウムジクロライド、２−（インデン−１−イル）-α-ｎ-ブチル−１−ナフタレンメタンイミドチタニウムジクロライド、２−（２−メチルインデン−１−イル）-α-ｎ-ブチル−１−ナフタレンメタンイミドチタニウムジクロライド、２−（２−フェニルインデン−１−イル）-α-ｎ-ブチル−１−ナフタレンメタンイミドチタニウムジクロライド、２−（フルオレン−１−イル）-α-ｎ-ブチル−１−ナフタレンメタンイミドチタニウムジクロライド、
【００２４】
２-（シクロペンタジエニル）-α-フェニル−１−ナフタレンメタンイミドチタニウムジクロライド、２-（２−メチルシクロペンタジエニル）-α-フェニル−１−ナフタレンメタンイミドチタニウムジクロライド、２-（３−メチルシクロペンタジエニル）-α-フェニル−１−ナフタレンメタンイミドチタニウムジクロライド、２−（２,３−ジメチルシクロペンタジエニル）-α-フェニル−１−ナフタレンメタンイミドチタニウムジクロライド、２−（２,４−ジメチルシクロペンタジエニル）-α-フェニル−１−ナフタレンメタンイミドチタニウムジクロライド、２−（２,３,４−トリメチルシクロペンタジエニル）-α-フェニル−１−ナフタレンメタンイミドチタニウムジクロライド、２−（２,３,５−トリメチルシクロペンタジエニル）-α-フェニル−１−ナフタレンメタンイミドチタニウムジクロライド、２−（２，３，４，５−テトラメチルシクロペンタジエニル）-α-フェニル−１−ナフタレンメタンイミドチタニウムジクロライド、２−（２−ジメチルアミノメチルシクロペンタジエニル）-α-フェニル−１−ナフタレンメタンイミドチタニウムジクロライド、２−（３−ジメチルアミノメチルシクロペンタジエニル）-α-フェニル−１−ナフタレンメタンイミドチタニウムジクロライド、２−（インデン−１−イル）-α-フェニル−１−ナフタレンメタンイミドチタニウムジクロライド、２−（２−メチルインデン−１−イル）-α-フェニル−１−ナフタレンメタンイミドチタニウムジクロライド、２−（２−フェニルインデン−１−イル）-α-フェニル−１−ナフタレンメタンイミドチタニウムジクロライド、２−（フルオレン−１−イル）-α-フェニル−１−ナフタレンメタンイミドチタニウムジクロライド、
【００２５】
２-（シクロペンタジエニル）-α-（２，３，４−トリメチルフェニル）−１−ナフタレンメタンイミドチタニウムジクロライド、２-（２−メチルシクロペンタジエニル）-α-（２，３，４−トリメチルフェニル）−１−ナフタレンメタンイミドチタニウムジクロライド、２-（３−メチルシクロペンタジエニル）-α-（２，３，４−トリメチルフェニル）−１−ナフタレンメタンイミドチタニウムジクロライド、２−（２,３−ジメチルシクロペンタジエニル）-α-（２，３，４−トリメチルフェニル）−１−ナフタレンメタンイミドチタニウムジクロライド、２−（２,４−ジメチルシクロペンタジエニル）-α-（２，３，４−トリメチルフェニル）−１−ナフタレンメタンイミドチタニウムジクロライド、２−（２,３,４−トリメチルシクロペンタジエニル）-α-（２，３，４−トリメチルフェニル）−１−ナフタレンメタンイミドチタニウムジクロライド、２−（２,３,５−トリメチルシクロペンタジエニル）-α-（２，３，４−トリメチルフェニル）−１−ナフタレンメタンイミドチタニウムジクロライド、２−（２，３，４，５−テトラメチルシクロペンタジエニル）-α-（２，３，４−トリメチルフェニル）−１−ナフタレンメタンイミドチタニウムジクロライド、２−（２−ジメチルアミノメチルシクロペンタジエニル）-α-（２，３，４−トリメチルフェニル）−１−ナフタレンメタンイミドチタニウムジクロライド、２−（３−ジメチルアミノメチルシクロペンタジエニル）-α-（２，３，４−トリメチルフェニル）−１−ナフタレンメタンイミドチタニウムジクロライド、２−（インデン−１−イル）-α-（２，３，４−トリメチルフェニル）−１−ナフタレンメタンイミドチタニウムジクロライド、２−（２−メチルインデン−１−イル）-α-（２，３，４−トリメチルフェニル）−１−ナフタレンメタンイミドチタニウムジクロライド、２−（２−フェニルインデン−１−イル）-α-（２，３，４−トリメチルフェニル）−１−ナフタレンメタンイミドチタニウムジクロライド、２−（フルオレン−１−イル）-α-（２，３，４−トリメチルフェニル）−１−ナフタレンメタンイミドチタニウムジクロライド、
【００２６】
２-（シクロペンタジエニル）-α-シクロヘキシル−１−ナフタレンメタンイミドチタニウムジクロライド、２-（２−メチルシクロペンタジエニル）-α-シクロヘキシル−１−ナフタレンメタンイミドチタニウムジクロライド、２-（３−メチルシクロペンタジエニル）-α-シクロヘキシル−１−ナフタレンメタンイミドチタニウムジクロライド、２−（２,３−ジメチルシクロペンタジエニル）-α-シクロヘキシル−１−ナフタレンメタンイミドチタニウムジクロライド、２−（２,４−ジメチルシクロペンタジエニル）-α-シクロヘキシル−１−ナフタレンメタンイミドチタニウムジクロライド、２−（２,３,４−トリメチルシクロペンタジエニル）-α-シクロヘキシル−１−ナフタレンメタンイミドチタニウムジクロライド、２−（２,３,５−トリメチルシクロペンタジエニル）-α-シクロヘキシル−１−ナフタレンメタンイミドチタニウムジクロライド、２−（２，３，４，５−テトラメチルシクロペンタジエニル）-α-シクロヘキシル−１−ナフタレンメタンイミドチタニウムジクロライド、２−（２−ジメチルアミノメチルシクロペンタジエニル）-α-シクロヘキシル−１−ナフタレンメタンイミドチタニウムジクロライド、２−（３−ジメチルアミノメチルシクロペンタジエニル）-α-シクロヘキシル−１−ナフタレンメタンイミドチタニウムジクロライド、２−（インデン−１−イル）-α-シクロヘキシル−１−ナフタレンメタンイミドチタニウムジクロライド、２−（２−メチルインデン−１−イル）-α-シクロヘキシル−１−ナフタレンメタンイミドチタニウムジクロライド、２−（２−フェニルインデン−１−イル）-α-シクロヘキシル−１−ナフタレンメタンイミドチタニウムジクロライド、２−（フルオレン−１−イル）-α-シクロヘキシル−１−ナフタレンメタンイミドチタニウムジクロライド、
【００２７】
３-（シクロペンタジエニル）-α−ｔｅｒｔ-ブチル−２−ナフタレンメタンイミドチタニウムジクロライド、３-（２−メチルシクロペンタジエニル）-α-ｔｅｒｔ-ブチル−２−ナフタレンメタンイミドチタニウムジクロライド、３-（３−メチルシクロペンタジエニル）-α-ｔｅｒｔ-ブチル−２−ナフタレンメタンイミドチタニウムジクロライド、３−（２,３−ジメチルシクロペンタジエニル）-α-ｔｅｒｔ-ブチル−２−ナフタレンメタンイミドチタニウムジクロライド、３−（２,４−ジメチルシクロペンタジエニル）-α-ｔｅｒｔ-ブチル−２−ナフタレンメタンイミドチタニウムジクロライド、３−（２,３,４−トリメチルシクロペンタジエニル）-α-ｔｅｒｔ-ブチル−２−ナフタレンメタンイミドチタニウムジクロライド、３−（２,３,５−トリメチルシクロペンタジエニル）-α-ｔｅｒｔ-ブチル−２−ナフタレンメタンイミドチタニウムジクロライド、３−（２，３，４，５−テトラメチルシクロペンタジエニル）-α-ｔｅｒｔ-ブチル−２−ナフタレンメタンイミドチタニウムジクロライド、３−（２−ジメチルアミノメチルシクロペンタジエニル）-α-ｔｅｒｔ-ブチル−２−ナフタレンメタンイミドチタニウムジクロライド、３−（３−ジメチルアミノメチルシクロペンタジエニル）-α-ｔｅｒｔ-ブチル−２−ナフタレンメタンイミドチタニウムジクロライド、３−（インデン−１−イル）-α-ｔｅｒｔ-ブチル−２−ナフタレンメタンイミドチタニウムジクロライド、３−（２−メチルインデン−１−イル）-α-ｔｅｒｔ-ブチル−２−ナフタレンメタンイミドチタニウムジクロライド、３−（２−フェニルインデン−１−イル）-α-ｔｅｒｔ-ブチル−２−ナフタレンメタンイミドチタニウムジクロライド、３−（フルオレン−１−イル）-α-ｔｅｒｔ-ブチル−２−ナフタレンメタンイミドチタニウムジクロライド、
【００２８】
３-（シクロペンタジエニル）-α-ｎ-ブチル−２−ナフタレンメタンイミドチタニウムジクロライド、３-（２−メチルシクロペンタジエニル）-α-ｎ-ブチル−２−ナフタレンメタンイミドチタニウムジクロライド、３-（３−メチルシクロペンタジエニル）-α-ｎ-ブチル−２−ナフタレンメタンイミドチタニウムジクロライド、３−（２,３−ジメチルシクロペンタジエニル）-α-ｎ-ブチル−２−ナフタレンメタンイミドチタニウムジクロライド、３−（２,４−ジメチルシクロペンタジエニル）-α-ｎ-ブチル−２−ナフタレンメタンイミドチタニウムジクロライド、３−（２,３,４−トリメチルシクロペンタジエニル）-α-ｎ-ブチル−２−ナフタレンメタンイミドチタニウムジクロライド、３−（２,３,５−トリメチルシクロペンタジエニル）-α-ｎ-ブチル−２−ナフタレンメタンイミドチタニウムジクロライド、３−（２，３，４，５−テトラメチルシクロペンタジエニル）-α-ｎ-ブチル−２−ナフタレンメタンイミドチタニウムジクロライド、３−（２−ジメチルアミノメチルシクロペンタジエニル）-α-ｎ-ブチル−２−ナフタレンメタンイミドチタニウムジクロライド、３−（３−ジメチルアミノメチルシクロペンタジエニル）-α-ｎ-ブチル−２−ナフタレンメタンイミドチタニウムジクロライド、３−（インデン−１−イル）-α-ｎ-ブチル−２−ナフタレンメタンイミドチタニウムジクロライド、３−（２−メチルインデン−１−イル）-α-ｎ-ブチル−２−ナフタレンメタンイミドチタニウムジクロライド、３−（２−フェニルインデン−１−イル）-α-ｎ-ブチル−２−ナフタレンメタンイミドチタニウムジクロライド、３−（フルオレン−１−イル）-α-ｎ-ブチル−２−ナフタレンメタンイミドチタニウムジクロライド、
【００２９】
３-（シクロペンタジエニル）-α-フェニル−２−ナフタレンメタンイミドチタニウムジクロライド、３-（２−メチルシクロペンタジエニル）-α-フェニル−２−ナフタレンメタンイミドチタニウムジクロライド、３-（３−メチルシクロペンタジエニル）-α-フェニル−２−ナフタレンメタンイミドチタニウムジクロライド、３−（２,３−ジメチルシクロペンタジエニル）-α-フェニル−２−ナフタレンメタンイミドチタニウムジクロライド、３−（２,４−ジメチルシクロペンタジエニル）-α-フェニル−２−ナフタレンメタンイミドチタニウムジクロライド、３−（２,３,４−トリメチルシクロペンタジエニル）-α-フェニル−２−ナフタレンメタンイミドチタニウムジクロライド、３−（２,３,５−トリメチルシクロペンタジエニル）-α-フェニル−２−ナフタレンメタンイミドチタニウムジクロライド、３−（２，３，４，５−テトラメチルシクロペンタジエニル）-α-フェニル−２−ナフタレンメタンイミドチタニウムジクロライド、３−（２−ジメチルアミノメチルシクロペンタジエニル）-α-フェニル−２−ナフタレンメタンイミドチタニウムジクロライド、３−（３−ジメチルアミノメチルシクロペンタジエニル）-α-フェニル−２−ナフタレンメタンイミドチタニウムジクロライド、３−（インデン−１−イル）-α-フェニル−２−ナフタレンメタンイミドチタニウムジクロライド、３−（２−メチルインデン−１−イル）-α-フェニル−２−ナフタレンメタンイミドチタニウムジクロライド、３−（２−フェニルインデン−１−イル）-α-フェニル−２−ナフタレンメタンイミドチタニウムジクロライド、３−（フルオレン−１−イル）-α-フェニル−２−ナフタレンメタンイミドチタニウムジクロライド、
【００３０】
３-（シクロペンタジエニル）-α-（２，３，４−トリメチルフェニル）−２−ナフタレンメタンイミドチタニウムジクロライド、３-（２−メチルシクロペンタジエニル）-α-（２，３，４−トリメチルフェニル）−２−ナフタレンメタンイミドチタニウムジクロライド、３-（３−メチルシクロペンタジエニル）-α-（２，３，４−トリメチルフェニル）−２−ナフタレンメタンイミドチタニウムジクロライド、３−（２,３−ジメチルシクロペンタジエニル）-α-（２，３，４−トリメチルフェニル）−２−ナフタレンメタンイミドチタニウムジクロライド、３−（２,４−ジメチルシクロペンタジエニル）-α-（２，３，４−トリメチルフェニル）−２−ナフタレンメタンイミドチタニウムジクロライド、３−（２,３,４−トリメチルシクロペンタジエニル）-α-（２，３，４−トリメチルフェニル）−２−ナフタレンメタンイミドチタニウムジクロライド、３−（２,３,５−トリメチルシクロペンタジエニル）-α-（２，３，４−トリメチルフェニル）−２−ナフタレンメタンイミドチタニウムジクロライド、３−（２，３，４，５−テトラメチルシクロペンタジエニル）-α-（２，３，４−トリメチルフェニル）−２−ナフタレンメタンイミドチタニウムジクロライド、３−（２−ジメチルアミノメチルシクロペンタジエニル）-α-（２，３，４−トリメチルフェニル）−２−ナフタレンメタンイミドチタニウムジクロライド、３−（３−ジメチルアミノメチルシクロペンタジエニル）-α-（２，３，４−トリメチルフェニル）−２−ナフタレンメタンイミドチタニウムジクロライド、３−（インデン−１−イル）-α-（２，３，４−トリメチルフェニル）−２−ナフタレンメタンイミドチタニウムジクロライド、３−（２−メチルインデン−１−イル）-α-（２，３，４−トリメチルフェニル）−２−ナフタレンメタンイミドチタニウムジクロライド、３−（２−フェニルインデン−１−イル）-α-（２，３，４−トリメチルフェニル）−２−ナフタレンメタンイミドチタニウムジクロライド、３−（フルオレン−１−イル）-α-（２，３，４−トリメチルフェニル）−２−ナフタレンメタンイミドチタニウムジクロライド、
【００３１】
３-（シクロペンタジエニル）-α-シクロヘキシル−２−ナフタレンメタンイミドチタニウムジクロライド、３-（２−メチルシクロペンタジエニル）-α-シクロヘキシル−２−ナフタレンメタンイミドチタニウムジクロライド、３-（３−メチルシクロペンタジエニル）-α-シクロヘキシル−２−ナフタレンメタンイミドチタニウムジクロライド、３−（２,３−ジメチルシクロペンタジエニル）-α-シクロヘキシル−２−ナフタレンメタンイミドチタニウムジクロライド、３−（２,４−ジメチルシクロペンタジエニル）-α-シクロヘキシル−２−ナフタレンメタンイミドチタニウムジクロライド、３−（２,３,４−トリメチルシクロペンタジエニル）-α-シクロヘキシル−２−ナフタレンメタンイミドチタニウムジクロライド、３−（２,３,５−トリメチルシクロペンタジエニル）-α-シクロヘキシル−２−ナフタレンメタンイミドチタニウムジクロライド、３−（２，３，４，５−テトラメチルシクロペンタジエニル）-α-シクロヘキシル−２−ナフタレンメタンイミドチタニウムジクロライド、３−（２−ジメチルアミノメチルシクロペンタジエニル）-α-シクロヘキシル−２−ナフタレンメタンイミドチタニウムジクロライド、３−（３−ジメチルアミノメチルシクロペンタジエニル）-α-シクロヘキシル−２−ナフタレンメタンイミドチタニウムジクロライド、３−（インデン−１−イル）-α-シクロヘキシル−２−ナフタレンメタンイミドチタニウムジクロライド、３−（２−メチルインデン−１−イル）-α-シクロヘキシル−２−ナフタレンメタンイミドチタニウムジクロライド、３−（２−フェニルインデン−１−イル）-α-シクロヘキシル−２−ナフタレンメタンイミドチタニウムジクロライド、３−（フルオレン−１−イル）-α-シクロヘキシル−２−ナフタレンメタンイミドチタニウムジクロライド、
【００３２】
３−ジメチルアミノ-６-（シクロペンタジエニル）-α−ｔｅｒｔ-ブチル−ベンゼンメタンイミドチタニウムジクロライド、３−ジメチルアミノ-６-（２−メチルシクロペンタジエニル）-α-ｔｅｒｔ-ブチル−ベンゼンメタンイミドチタニウムジクロライド、３−ジメチルアミノ-６-（３−メチルシクロペンタジエニル）-α-ｔｅｒｔ-ブチル−ベンゼンメタンイミドチタニウムジクロライド、３−ジメチルアミノ-６−（２,３−ジメチルシクロペンタジエニル）-α-ｔｅｒｔ-ブチル−ベンゼンメタンイミドチタニウムジクロライド、３−ジメチルアミノ-６−（２,４−ジメチルシクロペンタジエニル）-α-ｔｅｒｔ-ブチル−ベンゼンメタンイミドチタニウムジクロライド、３−ジメチルアミノ-６−（２,３,４−トリメチルシクロペンタジエニル）-α-ｔｅｒｔ-ブチル−ベンゼンメタンイミドチタニウムジクロライド、３−ジメチルアミノ-６−（２,３,５−トリメチルシクロペンタジエニル）-α-ｔｅｒｔ-ブチル−ベンゼンメタンイミドチタニウムジクロライド、３−ジメチルアミノ-６−（２，３，４，５−テトラメチルシクロペンタジエニル）-α-ｔｅｒｔ-ブチル−ベンゼンメタンイミドチタニウムジクロライド、３−ジメチルアミノ-６−（２−ジメチルアミノメチルシクロペンタジエニル）-α-ｔｅｒｔ-ブチル−ベンゼンメタンイミドチタニウムジクロライド、３−ジメチルアミノ-６−（３−ジメチルアミノメチルシクロペンタジエニル）-α-ｔｅｒｔ-ブチル−ベンゼンメタンイミドチタニウムジクロライド、３−ジメチルアミノ-６−（インデン−１−イル）-α-ｔｅｒｔ-ブチル−ベンゼンメタンイミドチタニウムジクロライド、３−ジメチルアミノ-６−（２−メチルインデン−１−イル）-α-ｔｅｒｔ-ブチル−ベンゼンメタンイミドチタニウムジクロライド、３−ジメチルアミノ-６−（２−フェニルインデン−１−イル）-α-ｔｅｒｔ-ブチル−ベンゼンメタンイミドチタニウムジクロライド、３−ジメチルアミノ-６−（フルオレン−１−イル）-α-ｔｅｒｔ-ブチル−ベンゼンメタンイミドチタニウムジクロライド
【００３３】
３−ジメチルアミノ-６-（シクロペンタジエニル）-α-ｎ-ブチル−ベンゼンメタンイミドチタニウムジクロライド、３−ジメチルアミノ-６-（２−メチルシクロペンタジエニル）-α-ｎ-ブチル−ベンゼンメタンイミドチタニウムジクロライド、３−ジメチルアミノ-６-（３−メチルシクロペンタジエニル）-α-ｎ-ブチル−ベンゼンメタンイミドチタニウムジクロライド、３−ジメチルアミノ-６−（２,３−ジメチルシクロペンタジエニル）-α-ｎ-ブチル−ベンゼンメタンイミドチタニウムジクロライド、３−ジメチルアミノ-６−（２,４−ジメチルシクロペンタジエニル）-α-ｎ-ブチル−ベンゼンメタンイミドチタニウムジクロライド、３−ジメチルアミノ-６−（２,３,４−トリメチルシクロペンタジエニル）-α-ｎ-ブチル−ベンゼンメタンイミドチタニウムジクロライド、３−ジメチルアミノ-６−（２,３,５−トリメチルシクロペンタジエニル）-α-ｎ-ブチル−ベンゼンメタンイミドチタニウムジクロライド、３−ジメチルアミノ-６−（２，３，４，５−テトラメチルシクロペンタジエニル）-α-ｎ-ブチル−ベンゼンメタンイミドチタニウムジクロライド、３−ジメチルアミノ-６−（２−ジメチルアミノメチルシクロペンタジエニル）-α-ｎ-ブチル−ベンゼンメタンイミドチタニウムジクロライド、３−ジメチルアミノ-６−（３−ジメチルアミノメチルシクロペンタジエニル）-α-ｎ-ブチル−ベンゼンメタンイミドチタニウムジクロライド、３−ジメチルアミノ-６−（インデン−１−イル）-α-ｎ-ブチル−ベンゼンメタンイミドチタニウムジクロライド、３−ジメチルアミノ-６−（２−メチルインデン−１−イル）-α-ｎ-ブチル−ベンゼンメタンイミドチタニウムジクロライド、３−ジメチルアミノ-６−（２−フェニルインデン−１−イル）-α-ｎ-ブチル−ベンゼンメタンイミドチタニウムジクロライド、３−ジメチルアミノ-６−（フルオレン−１−イル）-α-ｎ-ブチル−ベンゼンメタンイミドチタニウムジクロライド
【００３４】
３−ジメチルアミノ-６-（シクロペンタジエニル）-α-フェニル−ベンゼンメタンイミドチタニウムジクロライド、３−ジメチルアミノ-６-（２−メチルシクロペンタジエニル）-α-フェニル−ベンゼンメタンイミドチタニウムジクロライド、３−ジメチルアミノ-６-（３−メチルシクロペンタジエニル）-α-フェニル−ベンゼンメタンイミドチタニウムジクロライド、３−ジメチルアミノ-６−（２,３−ジメチルシクロペンタジエニル）-α-フェニル−ベンゼンメタンイミドチタニウムジクロライド、３−ジメチルアミノ-６−（２,４−ジメチルシクロペンタジエニル）-α-フェニル−ベンゼンメタンイミドチタニウムジクロライド、３−ジメチルアミノ-６−（２,３,４−トリメチルシクロペンタジエニル）-α-フェニル−ベンゼンメタンイミドチタニウムジクロライド、３−ジメチルアミノ-６−（２,３,５−トリメチルシクロペンタジエニル）-α-フェニル−ベンゼンメタンイミドチタニウムジクロライド、３−ジメチルアミノ-６−（２，３，４，５−テトラメチルシクロペンタジエニル）-α-フェニル−ベンゼンメタンイミドチタニウムジクロライド、３−ジメチルアミノ-６−（２−ジメチルアミノメチルシクロペンタジエニル）-α-フェニル−ベンゼンメタンイミドチタニウムジクロライド、３−ジメチルアミノ-６−（３−ジメチルアミノメチルシクロペンタジエニル）-α-フェニル−ベンゼンメタンイミドチタニウムジクロライド、３−ジメチルアミノ-６−（インデン−１−イル）-α-フェニル−ベンゼンメタンイミドチタニウムジクロライド、３−ジメチルアミノ-６−（２−メチルインデン−１−イル）-α-フェニル−ベンゼンメタンイミドチタニウムジクロライド、３−ジメチルアミノ-６−（２−フェニルインデン−１−イル）-α-フェニル−ベンゼンメタンイミドチタニウムジクロライド、３−ジメチルアミノ-６−（フルオレン−１−イル）-α-フェニル−ベンゼンメタンイミドチタニウムジクロライド、
【００３５】
３−ジメチルアミノ-６-（シクロペンタジエニル）-α-（２，３，４−トリメチルフェニル）−ベンゼンメタンイミドチタニウムジクロライド、３−ジメチルアミノ-６-（２−メチルシクロペンタジエニル）-α-（２，３，４−トリメチルフェニル）−ベンゼンメタンイミドチタニウムジクロライド、３−ジメチルアミノ-６-（３−メチルシクロペンタジエニル）-α-（２，３，４−トリメチルフェニル）−ベンゼンメタンイミドチタニウムジクロライド、３−ジメチルアミノ-６−（２,３−ジメチルシクロペンタジエニル）-α-（２，３，４−トリメチルフェニル）−ベンゼンメタンイミドチタニウムジクロライド、３−ジメチルアミノ-６−（２,４−ジメチルシクロペンタジエニル）-α-（２，３，４−トリメチルフェニル）−ベンゼンメタンイミドチタニウムジクロライド、３−ジメチルアミノ-６−（２,３,４−トリメチルシクロペンタジエニル）-α-（２，３，４−トリメチルフェニル）−ベンゼンメタンイミドチタニウムジクロライド、３−ジメチルアミノ-６−（２,３,５−トリメチルシクロペンタジエニル）-α-（２，３，４−トリメチルフェニル）−ベンゼンメタンイミドチタニウムジクロライド、３−ジメチルアミノ-６−（２，３，４，５−テトラメチルシクロペンタジエニル）-α-（２，３，４−トリメチルフェニル）−ベンゼンメタンイミドチタニウムジクロライド、３−ジメチルアミノ-６−（２−ジメチルアミノメチルシクロペンタジエニル）-α-（２，３，４−トリメチルフェニル）−ベンゼンメタンイミドチタニウムジクロライド、３−ジメチルアミノ-６−（３−ジメチルアミノメチルシクロペンタジエニル）-α-（２，３，４−トリメチルフェニル）−ベンゼンメタンイミドチタニウムジクロライド、６−（インデン−１−イル）-α-（２，３，４−トリメチルフェニル）−ベンゼンメタンイミドチタニウムジクロライド、３−ジメチルアミノ-６−（２−メチルインデン−１−イル）-α-（２，３，４−トリメチルフェニル）−ベンゼンメタンイミドチタニウムジクロライド、３−ジメチルアミノ-６−（２−フェニルインデン−１−イル）-α-（２，３，４−トリメチルフェニル）−ベンゼンメタンイミドチタニウムジクロライド、３−ジメチルアミノ-６−（フルオレン−１−イル）-α-（２，３，４−トリメチルフェニル）−ベンゼンメタンイミドチタニウムジクロライド、
【００３６】
３−ジメチルアミノ-６-（シクロペンタジエニル）-α-シクロヘキシル−ベンゼンメタンイミドチタニウムジクロライド、３−ジメチルアミノ-６-（２−メチルシクロペンタジエニル）-α-シクロヘキシル−ベンゼンメタンイミドチタニウムジクロライド、３−ジメチルアミノ-６-（３−メチルシクロペンタジエニル）-α-シクロヘキシル−ベンゼンメタンイミドチタニウムジクロライド、３−ジメチルアミノ-６−（２,３−ジメチルシクロペンタジエニル）-α-シクロヘキシル−ベンゼンメタンイミドチタニウムジクロライド、３−ジメチルアミノ-６−（２,４−ジメチルシクロペンタジエニル）-α-シクロヘキシル−ベンゼンメタンイミドチタニウムジクロライド、３−ジメチルアミノ-６−（２,３,４−トリメチルシクロペンタジエニル）-α-シクロヘキシル−ベンゼンメタンイミドチタニウムジクロライド、３−ジメチルアミノ-６−（２,３,５−トリメチルシクロペンタジエニル）-α-シクロヘキシル−ベンゼンメタンイミドチタニウムジクロライド、３−ジメチルアミノ-６−（２，３，４，５−テトラメチルシクロペンタジエニル）-α-シクロヘキシル−ベンゼンメタンイミドチタニウムジクロライド、３−ジメチルアミノ-６−（２−ジメチルアミノメチルシクロペンタジエニル）-α-シクロヘキシル−ベンゼンメタンイミドチタニウムジクロライド、３−ジメチルアミノ-６−（３−ジメチルアミノメチルシクロペンタジエニル）-α-シクロヘキシル−ベンゼンメタンイミドチタニウムジクロライド、３−ジメチルアミノ-６−（インデン−１−イル）-α-シクロヘキシル−ベンゼンメタンイミドチタニウムジクロライド、３−ジメチルアミノ-６−（２−メチルインデン−１−イル）-α-シクロヘキシル−ベンゼンメタンイミドチタニウムジクロライド、３−ジメチルアミノ-６−（２−フェニルインデン−１−イル）-α-シクロヘキシル−ベンゼンメタンイミドチタニウムジクロライド、３−ジメチルアミノ-６−（フルオレン−１−イル）-α-シクロヘキシル−ベンゼンメタンイミドチタニウムジクロライド、などが例示され、これらの化合物の（２−シクロペンタジエニル−１−ナフチル）を（２−シクロペンタジエニル−３−ナフチル）に変更した化合物、（インデン−１−イル）を（インデン−２−イル）に変更した化合物、チタニウムをジルコニウム、ハフニウムに変更した化合物、ジクロライドをジブロミド、ジアイオダイド、ジメトキシド、ジイソプロポキシド、ジブトキシド、ビスジメチルアミド、ビスジエチルアミド、ジメチル、ビストリメチルシリルメチルに変更した化合物などが同様に挙げられる。
【００３７】
かかる遷移金属錯体は、例えば、一般式（２）
0003960018.tif 000003
（式中、Ｒ1、Ｒ2、Ｒ3、Ｒ4、Ｒ5、Ｒ6、Ｒ7、Ｒ8、Ｒ9は前記と同じ意味を表わす。）
で示される置換シクロペンタジエンと一般式（３）
ＭＸ1Ｘ2Ｘ3Ｘ4    （３）
（式中、Ｘ1とＸ2は前記と同じを示し、Ｘ3とＸ4は、それぞれ任意に水素原子、ハロゲン原子、置換されていてもよい炭素数１〜１０のアルキル基、置換されていてもよい炭素数１〜１０のアルコキシ基、置換されていてもよい炭素数６〜２０のアリール基、置換されていてもよい炭素数６〜２０のアリールオキシ基、置換されていてもよい炭素数７〜２０のアラルキル基、置換されていてもよい炭素数７〜２０のアラルキルオキシ基、炭素数１〜２０の炭化水素置換シリル基または炭素数１〜２０の炭化水素置換アミノ基を示し、Ｘ1とＸ2、が結合し、またはＸ3とＸ4が結合して環を形成していてもよい。）
で示される遷移金属化合物を反応させることにより製造される。
【００３８】
一般式（２）で示される置換シクロペンタジエンとしては、例えば、２-（シクロペンタジエニル）-α-ｔｅｒｔ-ブチル-ベンゼンメタンイミン、２-（２−メチルシクロペンタジエニル）-α-ｔｅｒｔ-ブチル-ベンゼンメタンイミン、２-（３−メチルシクロペンタジエニル）-α-ｔｅｒｔ-ブチル-ベンゼンメタンイミン、２−（２,３−ジメチルシクロペンタジエニル）-α-ｔｅｒｔ-ブチル-ベンゼンメタンイミン、２−（２,４−ジメチルシクロペンタジエニル）-α-ｔｅｒｔ-ブチル-ベンゼンメタンイミン、２−（２,３,４−トリメチルシクロペンタジエニル）-α-ｔｅｒｔ-ブチル-ベンゼンメタンイミン、２−（２,３,５−トリメチルシクロペンタジエニル）-α-ｔｅｒｔ-ブチル-ベンゼンメタンイミン、２−（２，３，４，５−テトラメチルシクロペンタジエニル）-α-ｔｅｒｔ-ブチル-ベンゼンメタンイミン、２−（２−ジメチルアミノメチルシクロペンタジエニル）-α-ｔｅｒｔ-ブチル-ベンゼンメタンイミン、２−（３−ジメチルアミノメチルシクロペンタジエニル）-α-ｔｅｒｔ-ブチル-ベンゼンメタンイミン、２−（インデン−１−イル）-α-ｔｅｒｔ-ブチル-ベンゼンメタンイミン、２−（２−メチルインデン−１−イル）-α-ｔｅｒｔ-ブチル-ベンゼンメタンイミン、２−（２−フェニルインデン−１−イル）-α-ｔｅｒｔ-ブチル-ベンゼンメタンイミン、２−（フルオレン−１−イル）-α-ｔｅｒｔ-ブチル-ベンゼンメタンイミン
【００３９】
２-（シクロペンタジエニル）-α-ｎ-ブチル-ベンゼンメタンイミン、２-（２−メチルシクロペンタジエニル）-α-ｎ-ブチル-ベンゼンメタンイミン、２-（３−メチルシクロペンタジエニル）-α-ｎ-ブチル-ベンゼンメタンイミン、２−（２,３−ジメチルシクロペンタジエニル）-α-ｎ-ブチル-ベンゼンメタンイミン、２−（２,４−ジメチルシクロペンタジエニル）-α-ｎ-ブチル-ベンゼンメタンイミン、２−（２,３,４−トリメチルシクロペンタジエニル）-α-ｎ-ブチル-ベンゼンメタンイミン、２−（２,３,５−トリメチルシクロペンタジエニル）-α-ｎ-ブチル-ベンゼンメタンイミン、２−（２，３，４，５−テトラメチルシクロペンタジエニル）-α-ｎ-ブチル-ベンゼンメタンイミン、２−（２−ジメチルアミノメチルシクロペンタジエニル）-α-ｎ-ブチル-ベンゼンメタンイミン、２−（３−ジメチルアミノメチルシクロペンタジエニル）-α-ｎ-ブチル-ベンゼンメタンイミン、２−（インデン−１−イル）-α-ｎ-ブチル-ベンゼンメタンイミン、２−（２−メチルインデン−１−イル）-α-ｎ-ブチル-ベンゼンメタンイミン、２−（２−フェニルインデン−１−イル）-α-ｎ-ブチル-ベンゼンメタンイミン、２−（フルオレン−１−イル）-α-ｎ-ブチル-ベンゼンメタンイミン
【００４０】
２-（シクロペンタジエニル）-α-フェニル-ベンゼンメタンイミン、２-（２−メチルシクロペンタジエニル）-α-フェニル-ベンゼンメタンイミン、２-（３−メチルシクロペンタジエニル）-α-フェニル-ベンゼンメタンイミン、２−（２,３−ジメチルシクロペンタジエニル）-α-フェニル-ベンゼンメタンイミン、２−（２,４−ジメチルシクロペンタジエニル）-α-フェニル-ベンゼンメタンイミン、２−（２,３,４−トリメチルシクロペンタジエニル）-α-フェニル-ベンゼンメタンイミン、２−（２,３,５−トリメチルシクロペンタジエニル）-α-フェニル-ベンゼンメタンイミン、２−（２，３，４，５−テトラメチルシクロペンタジエニル）-α-フェニル-ベンゼンメタンイミン、２−（２−ジメチルアミノメチルシクロペンタジエニル）-α-フェニル-ベンゼンメタンイミン、２−（３−ジメチルアミノメチルシクロペンタジエニル）-α-フェニル-ベンゼンメタンイミン、２−（インデン−１−イル）-α-フェニル-ベンゼンメタンイミン、２−（２−メチルインデン−１−イル）-α-フェニル-ベンゼンメタンイミン、２−（２−フェニルインデン−１−イル）-α-フェニル-ベンゼンメタンイミン、２−（フルオレン−１−イル）-α-フェニル-ベンゼンメタンイミン
【００４１】
２-（シクロペンタジエニル）-α-（２，３，４−トリメチルフェニル）-ベンゼンメタンイミン、２-（２−メチルシクロペンタジエニル）-α-（２，３，４−トリメチルフェニル）-ベンゼンメタンイミン、２-（３−メチルシクロペンタジエニル）-α-（２，３，４−トリメチルフェニル）-ベンゼンメタンイミン、２−（２,３−ジメチルシクロペンタジエニル）-α-（２，３，４−トリメチルフェニル）-ベンゼンメタンイミン、２−（２,４−ジメチルシクロペンタジエニル）-α-（２，３，４−トリメチルフェニル）-ベンゼンメタンイミン、２−（２,３,４−トリメチルシクロペンタジエニル）-α-（２，３，４−トリメチルフェニル）-ベンゼンメタンイミン、２−（２,３,５−トリメチルシクロペンタジエニル）-α-（２，３，４−トリメチルフェニル）-ベンゼンメタンイミン、２−（２，３，４，５−テトラメチルシクロペンタジエニル）-α-（２，３，４−トリメチルフェニル）-ベンゼンメタンイミン、２−（２−ジメチルアミノメチルシクロペンタジエニル）-α-（２，３，４−トリメチルフェニル）-ベンゼンメタンイミン、２−（３−ジメチルアミノメチルシクロペンタジエニル）-α-（２，３，４−トリメチルフェニル）-ベンゼンメタンイミン、２−（インデン−１−イル）-α-（２，３，４−トリメチルフェニル）-ベンゼンメタンイミン、２−（２−メチルインデン−１−イル）-α-（２，３，４−トリメチルフェニル）-ベンゼンメタンイミン、２−（２−フェニルインデン−１−イル）-α-（２，３，４−トリメチルフェニル）-ベンゼンメタンイミン、２−（フルオレン−１−イル）-α-（２，３，４−トリメチルフェニル）-ベンゼンメタンイミン
【００４２】
２-（シクロペンタジエニル）-α-シクロヘキシル-ベンゼンメタンイミン、２-（２−メチルシクロペンタジエニル）-α-シクロヘキシル-ベンゼンメタンイミン、２-（３−メチルシクロペンタジエニル）-α-シクロヘキシル-ベンゼンメタンイミン、２−（２,３−ジメチルシクロペンタジエニル）-α-シクロヘキシル-ベンゼンメタンイミン、２−（２,４−ジメチルシクロペンタジエニル）-α-シクロヘキシル-ベンゼンメタンイミン、２−（２,３,４−トリメチルシクロペンタジエニル）-α-シクロヘキシル-ベンゼンメタンイミン、２−（２,３,５−トリメチルシクロペンタジエニル）-α-シクロヘキシル-ベンゼンメタンイミン、２−（２，３，４，５−テトラメチルシクロペンタジエニル）-α-シクロヘキシル-ベンゼンメタンイミン、２−（２−ジメチルアミノメチルシクロペンタジエニル）-α-シクロヘキシル-ベンゼンメタンイミン、２−（３−ジメチルアミノメチルシクロペンタジエニル）-α-シクロヘキシル-ベンゼンメタンイミン、２−（インデン−１−イル）-α-シクロヘキシル-ベンゼンメタンイミン、２−（２−メチルインデン−１−イル）-α-シクロヘキシル-ベンゼンメタンイミン、２−（２−フェニルインデン−１−イル）-α-シクロヘキシル-ベンゼンメタンイミン、２−（フルオレン−１−イル）-α-シクロヘキシル-ベンゼンメタンイミン
【００４３】
２-（シクロペンタジエニル）-α−ｔｅｒｔ-ブチル−１−ナフタレンメタンイミン、２-（２−メチルシクロペンタジエニル）-α-ｔｅｒｔ-ブチル−１−ナフタレンメタンイミン、２-（３−メチルシクロペンタジエニル）-α-ｔｅｒｔ-ブチル−１−ナフタレンメタンイミン、２−（２,３−ジメチルシクロペンタジエニル）-α-ｔｅｒｔ-ブチル−１−ナフタレンメタンイミン、２−（２,４−ジメチルシクロペンタジエニル）-α-ｔｅｒｔ-ブチル−１−ナフタレンメタンイミン、２−（２,３,４−トリメチルシクロペンタジエニル）-α-ｔｅｒｔ-ブチル−１−ナフタレンメタンイミン、２−（２,３,５−トリメチルシクロペンタジエニル）-α-ｔｅｒｔ-ブチル−１−ナフタレンメタンイミン、２−（２，３，４，５−テトラメチルシクロペンタジエニル）-α-ｔｅｒｔ-ブチル−１−ナフタレンメタンイミン、２−（２−ジメチルアミノメチルシクロペンタジエニル）-α-ｔｅｒｔ-ブチル−１−ナフタレンメタンイミン、２−（３−ジメチルアミノメチルシクロペンタジエニル）-α-ｔｅｒｔ-ブチル−１−ナフタレンメタンイミン、２−（インデン−１−イル）-α-ｔｅｒｔ-ブチル−１−ナフタレンメタンイミン、２−（２−メチルインデン−１−イル）-α-ｔｅｒｔ-ブチル−１−ナフタレンメタンイミン、２−（２−フェニルインデン−１−イル）-α-ｔｅｒｔ-ブチル−１−ナフタレンメタンイミン、２−（フルオレン−１−イル）-α-ｔｅｒｔ-ブチル−１−ナフタレンメタンイミン
【００４４】
２-（シクロペンタジエニル）-α-ｎ-ブチル−１−ナフタレンメタンイミン、２-（２−メチルシクロペンタジエニル）-α-ｎ-ブチル−１−ナフタレンメタンイミン、２-（３−メチルシクロペンタジエニル）-α-ｎ-ブチル−１−ナフタレンメタンイミン、２−（２,３−ジメチルシクロペンタジエニル）-α-ｎ-ブチル−１−ナフタレンメタンイミン、２−（２,４−ジメチルシクロペンタジエニル）-α-ｎ-ブチル−１−ナフタレンメタンイミン、２−（２,３,４−トリメチルシクロペンタジエニル）-α-ｎ-ブチル−１−ナフタレンメタンイミン、２−（２,３,５−トリメチルシクロペンタジエニル）-α-ｎ-ブチル−１−ナフタレンメタンイミン、２−（２，３，４，５−テトラメチルシクロペンタジエニル）-α-ｎ-ブチル−１−ナフタレンメタンイミン、２−（２−ジメチルアミノメチルシクロペンタジエニル）-α-ｎ-ブチル−１−ナフタレンメタンイミン、２−（３−ジメチルアミノメチルシクロペンタジエニル）-α-ｎ-ブチル−１−ナフタレンメタンイミン、２−（インデン−１−イル）-α-ｎ-ブチル−１−ナフタレンメタンイミン、２−（２−メチルインデン−１−イル）-α-ｎ-ブチル−１−ナフタレンメタンイミン、２−（２−フェニルインデン−１−イル）-α-ｎ-ブチル−１−ナフタレンメタンイミン、２−（フルオレン−１−イル）-α-ｎ-ブチル−１−ナフタレンメタンイミン
【００４５】
２-（シクロペンタジエニル）-α-フェニル−１−ナフタレンメタンイミン、２-（２−メチルシクロペンタジエニル）-α-フェニル−１−ナフタレンメタンイミン、２-（３−メチルシクロペンタジエニル）-α-フェニル−１−ナフタレンメタンイミン、２−（２,３−ジメチルシクロペンタジエニル）-α-フェニル−１−ナフタレンメタンイミン、２−（２,４−ジメチルシクロペンタジエニル）-α-フェニル−１−ナフタレンメタンイミン、２−（２,３,４−トリメチルシクロペンタジエニル）-α-フェニル−１−ナフタレンメタンイミン、２−（２,３,５−トリメチルシクロペンタジエニル）-α-フェニル−１−ナフタレンメタンイミン、２−（２，３，４，５−テトラメチルシクロペンタジエニル）-α-フェニル−１−ナフタレンメタンイミン、２−（２−ジメチルアミノメチルシクロペンタジエニル）-α-フェニル−１−ナフタレンメタンイミン、２−（３−ジメチルアミノメチルシクロペンタジエニル）-α-フェニル−１−ナフタレンメタンイミン、２−（インデン−１−イル）-α-フェニル−１−ナフタレンメタンイミン、２−（２−メチルインデン−１−イル）-α-フェニル−１−ナフタレンメタンイミン、２−（２−フェニルインデン−１−イル）-α-フェニル−１−ナフタレンメタンイミン、２−（フルオレン−１−イル）-α-フェニル−１−ナフタレンメタンイミン
【００４６】
２-（シクロペンタジエニル）-α-（２，３，４−トリメチルフェニル）−１−ナフタレンメタンイミン、２-（２−メチルシクロペンタジエニル）-α-（２，３，４−トリメチルフェニル）−１−ナフタレンメタンイミン、２-（３−メチルシクロペンタジエニル）-α-（２，３，４−トリメチルフェニル）−１−ナフタレンメタンイミン、２−（２,３−ジメチルシクロペンタジエニル）-α-（２，３，４−トリメチルフェニル）−１−ナフタレンメタンイミン、２−（２,４−ジメチルシクロペンタジエニル）-α-（２，３，４−トリメチルフェニル）−１−ナフタレンメタンイミン、２−（２,３,４−トリメチルシクロペンタジエニル）-α-（２，３，４−トリメチルフェニル）−１−ナフタレンメタンイミン、２−（２,３,５−トリメチルシクロペンタジエニル）-α-（２，３，４−トリメチルフェニル）−１−ナフタレンメタンイミン、２−（２，３，４，５−テトラメチルシクロペンタジエニル）-α-（２，３，４−トリメチルフェニル）−１−ナフタレンメタンイミン、２−（２−ジメチルアミノメチルシクロペンタジエニル）-α-（２，３，４−トリメチルフェニル）−１−ナフタレンメタンイミン、２−（３−ジメチルアミノメチルシクロペンタジエニル）-α-（２，３，４−トリメチルフェニル）−１−ナフタレンメタンイミン、２−（インデン−１−イル）-α-（２，３，４−トリメチルフェニル）−１−ナフタレンメタンイミン、２−（２−メチルインデン−１−イル）-α-（２，３，４−トリメチルフェニル）−１−ナフタレンメタンイミン、２−（２−フェニルインデン−１−イル）-α-（２，３，４−トリメチルフェニル）−１−ナフタレンメタンイミン、２−（フルオレン−１−イル）-α-（２，３，４−トリメチルフェニル）−１−ナフタレンメタンイミン
【００４７】
２-（シクロペンタジエニル）-α-シクロヘキシル−１−ナフタレンメタンイミン、２-（２−メチルシクロペンタジエニル）-α-シクロヘキシル−１−ナフタレンメタンイミン、２-（３−メチルシクロペンタジエニル）-α-シクロヘキシル−１−ナフタレンメタンイミン、２−（２,３−ジメチルシクロペンタジエニル）-α-シクロヘキシル−１−ナフタレンメタンイミン、２−（２,４−ジメチルシクロペンタジエニル）-α-シクロヘキシル−１−ナフタレンメタンイミン、２−（２,３,４−トリメチルシクロペンタジエニル）-α-シクロヘキシル−１−ナフタレンメタンイミン、２−（２,３,５−トリメチルシクロペンタジエニル）-α-シクロヘキシル−１−ナフタレンメタンイミン、２−（２，３，４，５−テトラメチルシクロペンタジエニル）-α-シクロヘキシル−１−ナフタレンメタンイミン、２−（２−ジメチルアミノメチルシクロペンタジエニル）-α-シクロヘキシル−１−ナフタレンメタンイミン、２−（３−ジメチルアミノメチルシクロペンタジエニル）-α-シクロヘキシル−１−ナフタレンメタンイミン、２−（インデン−１−イル）-α-シクロヘキシル−１−ナフタレンメタンイミン、２−（２−メチルインデン−１−イル）-α-シクロヘキシル−１−ナフタレンメタンイミン、２−（２−フェニルインデン−１−イル）-α-シクロヘキシル−１−ナフタレンメタンイミン、２−（フルオレン−１−イル）-α-シクロヘキシル−１−ナフタレンメタンイミン
【００４８】
３-（シクロペンタジエニル）-α−ｔｅｒｔ-ブチル−２−ナフタレンメタンイミン、３-（２−メチルシクロペンタジエニル）-α-ｔｅｒｔ-ブチル−２−ナフタレンメタンイミン、３-（３−メチルシクロペンタジエニル）-α-ｔｅｒｔ-ブチル−２−ナフタレンメタンイミン、３−（２,３−ジメチルシクロペンタジエニル）-α-ｔｅｒｔ-ブチル−２−ナフタレンメタンイミン、３−（２,４−ジメチルシクロペンタジエニル）-α-ｔｅｒｔ-ブチル−２−ナフタレンメタンイミン、３−（２,３,４−トリメチルシクロペンタジエニル）-α-ｔｅｒｔ-ブチル−２−ナフタレンメタンイミン、３−（２,３,５−トリメチルシクロペンタジエニル）-α-ｔｅｒｔ-ブチル−２−ナフタレンメタンイミン、３−（２，３，４，５−テトラメチルシクロペンタジエニル）-α-ｔｅｒｔ-ブチル−２−ナフタレンメタンイミン、３−（２−ジメチルアミノメチルシクロペンタジエニル）-α-ｔｅｒｔ-ブチル−２−ナフタレンメタンイミン、３−（３−ジメチルアミノメチルシクロペンタジエニル）-α-ｔｅｒｔ-ブチル−２−ナフタレンメタンイミン、３−（インデン−１−イル）-α-ｔｅｒｔ-ブチル−２−ナフタレンメタンイミン、３−（２−メチルインデン−１−イル）-α-ｔｅｒｔ-ブチル−２−ナフタレンメタンイミン、３−（２−フェニルインデン−１−イル）-α-ｔｅｒｔ-ブチル−２−ナフタレンメタンイミン、３−（フルオレン−１−イル）-α-ｔｅｒｔ-ブチル−２−ナフタレンメタンイミン
【００４９】
３-（シクロペンタジエニル）-α-ｎ-ブチル−２−ナフタレンメタンイミン、３-（２−メチルシクロペンタジエニル）-α-ｎ-ブチル−２−ナフタレンメタンイミン、３-（３−メチルシクロペンタジエニル）-α-ｎ-ブチル−２−ナフタレンメタンイミン、３−（２,３−ジメチルシクロペンタジエニル）-α-ｎ-ブチル−２−ナフタレンメタンイミン、３−（２,４−ジメチルシクロペンタジエニル）-α-ｎ-ブチル−２−ナフタレンメタンイミン、３−（２,３,４−トリメチルシクロペンタジエニル）-α-ｎ-ブチル−２−ナフタレンメタンイミン、３−（２,３,５−トリメチルシクロペンタジエニル）-α-ｎ-ブチル−２−ナフタレンメタンイミン、３−（２，３，４，５−テトラメチルシクロペンタジエニル）-α-ｎ-ブチル−２−ナフタレンメタンイミン、３−（２−ジメチルアミノメチルシクロペンタジエニル）-α-ｎ-ブチル−２−ナフタレンメタンイミン、３−（３−ジメチルアミノメチルシクロペンタジエニル）-α-ｎ-ブチル−２−ナフタレンメタンイミン、３−（インデン−１−イル）-α-ｎ-ブチル−２−ナフタレンメタンイミン、３−（２−メチルインデン−１−イル）-α-ｎ-ブチル−２−ナフタレンメタンイミン、３−（２−フェニルインデン−１−イル）-α-ｎ-ブチル−２−ナフタレンメタンイミン、３−（フルオレン−１−イル）-α-ｎ-ブチル−２−ナフタレンメタンイミン
【００５０】
３-（シクロペンタジエニル）-α-フェニル−２−ナフタレンメタンイミン、３-（２−メチルシクロペンタジエニル）-α-フェニル−２−ナフタレンメタンイミン、３-（３−メチルシクロペンタジエニル）-α-フェニル−２−ナフタレンメタンイミン、３−（２,３−ジメチルシクロペンタジエニル）-α-フェニル−２−ナフタレンメタンイミン、３−（２,４−ジメチルシクロペンタジエニル）-α-フェニル−２−ナフタレンメタンイミン、３−（２,３,４−トリメチルシクロペンタジエニル）-α-フェニル−２−ナフタレンメタンイミン、３−（２,３,５−トリメチルシクロペンタジエニル）-α-フェニル−２−ナフタレンメタンイミン、３−（２，３，４，５−テトラメチルシクロペンタジエニル）-α-フェニル−２−ナフタレンメタンイミン、３−（２−ジメチルアミノメチルシクロペンタジエニル）-α-フェニル−２−ナフタレンメタンイミン、３−（３−ジメチルアミノメチルシクロペンタジエニル）-α-フェニル−２−ナフタレンメタンイミン、３−（インデン−１−イル）-α-フェニル−２−ナフタレンメタンイミン、３−（２−メチルインデン−１−イル）-α-フェニル−２−ナフタレンメタンイミン、３−（２−フェニルインデン−１−イル）-α-フェニル−２−ナフタレンメタンイミン、３−（フルオレン−１−イル）-α-フェニル−２−ナフタレンメタンイミン
【００５１】
３-（シクロペンタジエニル）-α-（２，３，４−トリメチルフェニル）−２−ナフタレンメタンイミン、３-（２−メチルシクロペンタジエニル）-α-（２，３，４−トリメチルフェニル）−２−ナフタレンメタンイミン、３-（３−メチルシクロペンタジエニル）-α-（２，３，４−トリメチルフェニル）−２−ナフタレンメタンイミン、３−（２,３−ジメチルシクロペンタジエニル）-α-（２，３，４−トリメチルフェニル）−２−ナフタレンメタンイミン、３−（２,４−ジメチルシクロペンタジエニル）-α-（２，３，４−トリメチルフェニル）−２−ナフタレンメタンイミン、３−（２,３,４−トリメチルシクロペンタジエニル）-α-（２，３，４−トリメチルフェニル）−２−ナフタレンメタンイミン、３−（２,３,５−トリメチルシクロペンタジエニル）-α-（２，３，４−トリメチルフェニル）−２−ナフタレンメタンイミン、３−（２，３，４，５−テトラメチルシクロペンタジエニル）-α-（２，３，４−トリメチルフェニル）−２−ナフタレンメタンイミン、３−（２−ジメチルアミノメチルシクロペンタジエニル）-α-（２，３，４−トリメチルフェニル）−２−ナフタレンメタンイミン、３−（３−ジメチルアミノメチルシクロペンタジエニル）-α-（２，３，４−トリメチルフェニル）−２−ナフタレンメタンイミン、３−（インデン−１−イル）-α-（２，３，４−トリメチルフェニル）−２−ナフタレンメタンイミン、３−（２−メチルインデン−１−イル）-α-（２，３，４−トリメチルフェニル）−２−ナフタレンメタンイミン、３−（２−フェニルインデン−１−イル）-α-（２，３，４−トリメチルフェニル）−２−ナフタレンメタンイミン、３−（フルオレン−１−イル）-α-（２，３，４−トリメチルフェニル）−２−ナフタレンメタンイミン
【００５２】
３-（シクロペンタジエニル）-α-シクロヘキシル−２−ナフタレンメタンイミン、３-（２−メチルシクロペンタジエニル）-α-シクロヘキシル−２−ナフタレンメタンイミン、３-（３−メチルシクロペンタジエニル）-α-シクロヘキシル−２−ナフタレンメタンイミン、３−（２,３−ジメチルシクロペンタジエニル）-α-シクロヘキシル−２−ナフタレンメタンイミン、３−（２,４−ジメチルシクロペンタジエニル）-α-シクロヘキシル−２−ナフタレンメタンイミン、３−（２,３,４−トリメチルシクロペンタジエニル）-α-シクロヘキシル−２−ナフタレンメタンイミン、３−（２,３,５−トリメチルシクロペンタジエニル）-α-シクロヘキシル−２−ナフタレンメタンイミン、３−（２，３，４，５−テトラメチルシクロペンタジエニル）-α-シクロヘキシル−２−ナフタレンメタンイミン、３−（２−ジメチルアミノメチルシクロペンタジエニル）-α-シクロヘキシル−２−ナフタレンメタンイミン、３−（３−ジメチルアミノメチルシクロペンタジエニル）-α-シクロヘキシル−２−ナフタレンメタンイミン、３−（インデン−１−イル）-α-シクロヘキシル−２−ナフタレンメタンイミン、３−（２−メチルインデン−１−イル）-α-シクロヘキシル−２−ナフタレンメタンイミン、３−（２−フェニルインデン−１−イル）-α-シクロヘキシル−２−ナフタレンメタンイミン、３−（フルオレン−１−イル）-α-シクロヘキシル−２−ナフタレンメタンイミン
【００５３】
３−ジメチルアミノ-６-（シクロペンタジエニル）-α−ｔｅｒｔ-ブチル−ベンゼンメタンイミン、３−ジメチルアミノ-６-（２−メチルシクロペンタジエニル）-α-ｔｅｒｔ-ブチル−ベンゼンメタンイミン、３−ジメチルアミノ-６-（３−メチルシクロペンタジエニル）-α-ｔｅｒｔ-ブチル−ベンゼンメタンイミン、３−ジメチルアミノ-６−（２,３−ジメチルシクロペンタジエニル）-α-ｔｅｒｔ-ブチル−ベンゼンメタンイミン、３−ジメチルアミノ-６−（２,４−ジメチルシクロペンタジエニル）-α-ｔｅｒｔ-ブチル−ベンゼンメタンイミン、３−ジメチルアミノ-６−（２,３,４−トリメチルシクロペンタジエニル）-α-ｔｅｒｔ-ブチル−ベンゼンメタンイミン、３−ジメチルアミノ-６−（２,３,５−トリメチルシクロペンタジエニル）-α-ｔｅｒｔ-ブチル−ベンゼンメタンイミン、３−ジメチルアミノ-６−（２，３，４，５−テトラメチルシクロペンタジエニル）-α-ｔｅｒｔ-ブチル−ベンゼンメタンイミン、３−ジメチルアミノ-６−（２−ジメチルアミノメチルシクロペンタジエニル）-α-ｔｅｒｔ-ブチル−ベンゼンメタンイミン、３−ジメチルアミノ-６−（３−ジメチルアミノメチルシクロペンタジエニル）-α-ｔｅｒｔ-ブチル−ベンゼンメタンイミン、３−ジメチルアミノ-６−（インデン−１−イル）-α-ｔｅｒｔ-ブチル−ベンゼンメタンイミン、３−ジメチルアミノ-６−（２−メチルインデン−１−イル）-α-ｔｅｒｔ-ブチル−ベンゼンメタンイミン、３−ジメチルアミノ-６−（２−フェニルインデン−１−イル）-α-ｔｅｒｔ-ブチル−ベンゼンメタンイミン、３−ジメチルアミノ-６−（フルオレン−１−イル）-α-ｔｅｒｔ-ブチル−ベンゼンメタンイミン
【００５４】
３−ジメチルアミノ-６-（シクロペンタジエニル）-α-ｎ-ブチル−ベンゼンメタンイミン、３−ジメチルアミノ-６-（２−メチルシクロペンタジエニル）-α-ｎ-ブチル−ベンゼンメタンイミン、３−ジメチルアミノ-６-（３−メチルシクロペンタジエニル）-α-ｎ-ブチル−ベンゼンメタンイミン、３−ジメチルアミノ-６−（２,３−ジメチルシクロペンタジエニル）-α-ｎ-ブチル−ベンゼンメタンイミン、３−ジメチルアミノ-６−（２,４−ジメチルシクロペンタジエニル）-α-ｎ-ブチル−ベンゼンメタンイミン、３−ジメチルアミノ-６−（２,３,４−トリメチルシクロペンタジエニル）-α-ｎ-ブチル−ベンゼンメタンイミン、３−ジメチルアミノ-６−（２,３,５−トリメチルシクロペンタジエニル）-α-ｎ-ブチル−ベンゼンメタンイミン、３−ジメチルアミノ-６−（２，３，４，５−テトラメチルシクロペンタジエニル）-α-ｎ-ブチル−ベンゼンメタンイミン、３−ジメチルアミノ-６−（２−ジメチルアミノメチルシクロペンタジエニル）-α-ｎ-ブチル−ベンゼンメタンイミン、３−ジメチルアミノ-６−（３−ジメチルアミノメチルシクロペンタジエニル）-α-ｎ-ブチル−ベンゼンメタンイミン、３−ジメチルアミノ-６−（インデン−１−イル）-α-ｎ-ブチル−ベンゼンメタンイミン、３−ジメチルアミノ-６−（２−メチルインデン−１−イル）-α-ｎ-ブチル−ベンゼンメタンイミン、３−ジメチルアミノ-６−（２−フェニルインデン−１−イル）-α-ｎ-ブチル−ベンゼンメタンイミン、３−ジメチルアミノ-６−（フルオレン−１−イル）-α-ｎ-ブチル−ベンゼンメタンイミン
【００５５】
３−ジメチルアミノ-６-（シクロペンタジエニル）-α-フェニル−ベンゼンメタンイミン、３−ジメチルアミノ-６-（２−メチルシクロペンタジエニル）-α-フェニル−ベンゼンメタンイミン、３−ジメチルアミノ-６-（３−メチルシクロペンタジエニル）-α-フェニル−ベンゼンメタンイミン、３−ジメチルアミノ-６−（２,３−ジメチルシクロペンタジエニル）-α-フェニル−ベンゼンメタンイミン、３−ジメチルアミノ-６−（２,４−ジメチルシクロペンタジエニル）-α-フェニル−ベンゼンメタンイミン、３−ジメチルアミノ-６−（２,３,４−トリメチルシクロペンタジエニル）-α-フェニル−ベンゼンメタンイミン、３−ジメチルアミノ-６−（２,３,５−トリメチルシクロペンタジエニル）-α-フェニル−ベンゼンメタンイミン、３−ジメチルアミノ-６−（２，３，４，５−テトラメチルシクロペンタジエニル）-α-フェニル−ベンゼンメタンイミン、３−ジメチルアミノ-６−（２−ジメチルアミノメチルシクロペンタジエニル）-α-フェニル−ベンゼンメタンイミン、３−ジメチルアミノ-６−（３−ジメチルアミノメチルシクロペンタジエニル）-α-フェニル−ベンゼンメタンイミン、３−ジメチルアミノ-６−（インデン−１−イル）-α-フェニル−ベンゼンメタンイミン、３−ジメチルアミノ-６−（２−メチルインデン−１−イル）-α-フェニル−ベンゼンメタンイミン、３−ジメチルアミノ-６−（２−フェニルインデン−１−イル）-α-フェニル−ベンゼンメタンイミン、３−ジメチルアミノ-６−（フルオレン−１−イル）-α-フェニル−ベンゼンメタンイミン
【００５６】
３−ジメチルアミノ-６-（シクロペンタジエニル）-α-（２，３，４−トリメチルフェニル）−ベンゼンメタンイミン、３−ジメチルアミノ-６-（２−メチルシクロペンタジエニル）-α-（２，３，４−トリメチルフェニル）−ベンゼンメタンイミン、３−ジメチルアミノ-６-（３−メチルシクロペンタジエニル）-α-（２，３，４−トリメチルフェニル）−ベンゼンメタンイミン、３−ジメチルアミノ-６−（２,３−ジメチルシクロペンタジエニル）-α-（２，３，４−トリメチルフェニル）−ベンゼンメタンイミン、３−ジメチルアミノ-６−（２,４−ジメチルシクロペンタジエニル）-α-（２，３，４−トリメチルフェニル）−ベンゼンメタンイミン、３−ジメチルアミノ-６−（２,３,４−トリメチルシクロペンタジエニル）-α-（２，３，４−トリメチルフェニル）−ベンゼンメタンイミン、３−ジメチルアミノ-６−（２,３,５−トリメチルシクロペンタジエニル）-α-（２，３，４−トリメチルフェニル）−ベンゼンメタンイミン、３−ジメチルアミノ-６−（２，３，４，５−テトラメチルシクロペンタジエニル）-α-（２，３，４−トリメチルフェニル）−ベンゼンメタンイミン、３−ジメチルアミノ-６−（２−ジメチルアミノメチルシクロペンタジエニル）-α-（２，３，４−トリメチルフェニル）−ベンゼンメタンイミン、３−ジメチルアミノ-６−（３−ジメチルアミノメチルシクロペンタジエニル）-α-（２，３，４−トリメチルフェニル）−ベンゼンメタンイミン、３−ジメチルアミノ-６−（インデン−１−イル）-α-（２，３，４−トリメチルフェニル）−ベンゼンメタンイミン、３−ジメチルアミノ-６−（２−メチルインデン−１−イル）-α-（２，３，４−トリメチルフェニル）−ベンゼンメタンイミン、３−ジメチルアミノ-６−（２−フェニルインデン−１−イル）-α-（２，３，４−トリメチルフェニル）−ベンゼンメタンイミン、３−ジメチルアミノ-６−（フルオレン−１−イル）-α-（２，３，４−トリメチルフェニル）−ベンゼンメタンイミン
【００５７】
３−ジメチルアミノ-６-（シクロペンタジエニル）-α-シクロヘキシル−ベンゼンメタンイミン、３−ジメチルアミノ-６-（２−メチルシクロペンタジエニル）-α-シクロヘキシル−ベンゼンメタンイミン、３−ジメチルアミノ-６-（３−メチルシクロペンタジエニル）-α-シクロヘキシル−ベンゼンメタンイミン、３−ジメチルアミノ-６−（２,３−ジメチルシクロペンタジエニル）-α-シクロヘキシル−ベンゼンメタンイミン、３−ジメチルアミノ-６−（２,４−ジメチルシクロペンタジエニル）-α-シクロヘキシル−ベンゼンメタンイミン、３−ジメチルアミノ-６−（２,３,４−トリメチルシクロペンタジエニル）-α-シクロヘキシル−ベンゼンメタンイミン、３−ジメチルアミノ-６−（２,３,５−トリメチルシクロペンタジエニル）-α-シクロヘキシル−ベンゼンメタンイミン、３−ジメチルアミノ-６−（２，３，４，５−テトラメチルシクロペンタジエニル）-α-シクロヘキシル−ベンゼンメタンイミン、３−ジメチルアミノ-６−（２−ジメチルアミノメチルシクロペンタジエニル）-α-シクロヘキシル−ベンゼンメタンイミン、３−ジメチルアミノ-６−（３−ジメチルアミノメチルシクロペンタジエニル）-α-シクロヘキシル−ベンゼンメタンイミン、３−ジメチルアミノ-６−（インデン−１−イル）-α-シクロヘキシル−ベンゼンメタンイミン、３−ジメチルアミノ-６−（２−メチルインデン−１−イル）-α-シクロヘキシル−ベンゼンメタンイミン、３−ジメチルアミノ-６−（２−フェニルインデン−１−イル）-α-シクロヘキシル−ベンゼンメタンイミン、３−ジメチルアミノ-６−（フルオレン−１−イル）-α-シクロヘキシル−ベンゼンメタンイミン
などが例示される。シクロペンタジエン環には、異性体が存在するが、単一または混合物であっても構わない。
【００５８】
一般式（３）で示される遷移金属化合物としては、例えば、テトラキス（ジメチルアミノ）チタニウム、テトラキス（ジエチルアミノ）チタニウム、テトラキス（ジメチルアミノ）ジルコニウム、テトラキス（ジエチルアミノ）ジルコニウム、テトラキス（ジメチルアミノ）ハフニウム、テトラキス（ジエチルアミノ）ハフニウム、トリス（ジメチルアミノ）チタニウムクロリド、トリス（ジエチルアミノ）チタニウムクロリド、トリス（ジメチルアミノ）ジルコニウムクロリド、トリス（ジエチルアミノ）ジルコニウムクロリド、トリス（ジメチルアミノ）ハフニウムクロリド、トリス（ジエチルアミノ）ハフニウムクロリド、ビス（ジメチルアミノ）チタニウムジクロリド、ビス（ジエチルアミノ）チタニウムジクロリド、ビス（ジメチルアミノ）ジルコニウムジクロリド、ビス（ジエチルアミノ）ジルコニウムジクロリド、ビス（ジメチルアミノ）ハフニウムジクロリド、ビス（ジエチルアミノ）ハフニウムジクロリドなどが例示される。
【００５９】
反応は通常、反応に対して不活性な溶媒中で行われる。かかる溶媒としては、例えばベンゼン、トルエンなどの芳香族炭化水素系溶媒、ヘキサン、ヘプタンなどの脂肪族炭化水素系溶媒、ジエチルエーテル、テトラヒドロフラン、１，４−ジオキサンなどのエーテル系溶媒、ヘキサメチルホスホリックアミド、ジメチルホルムアミドなどのアミド系溶媒、アセトニトリル、プロピオニトリル、アセトン、ジエチルケトン、メチルイソブチルケトン、シクロヘキサノンなどの極性溶媒、ジクロロメタン、ジクロロエタン、クロロベンゼン、ジクロロベンゼンなどのハロゲン系溶媒といった非プロトン性溶媒などが挙げられ、好ましくはベンゼン、トルエンなどの芳香族炭化水素系溶媒、ヘキサン、ヘプタンなどの脂肪族炭化水素系溶媒である。かかる溶媒はそれぞれ単独もしくは２種以上を混合して用いられ、その使用量は一般式（２）で示される置換シクロペンタジエンに対して通常１〜２００重量倍、好ましくは３〜５０重量倍の範囲である。
【００６０】
上記反応は通常、溶媒に一般式（２）で示される置換シクロペンタジエンを加えた後、一般式（３）で示される遷移金属化合物を加えることによって行うことができる。
【００６１】
反応温度は通常−１００℃以上溶媒の沸点以下、好ましくは−８０〜１２０℃の範囲である。
【００６２】
Ｘ1 、Ｘ2が置換アミノ基である遷移金属錯体は、クロロシラン化合物や塩化水素などのハロゲン化合物を反応させることにより、ハロゲン化物へと変換される。
【００６３】
一般式（１）で示される遷移金属錯体の構成成分となる一般式（２）で示される置換シクロペンタジエンは、例えば一般式（４）
0003960018.tif 000004
（式中、Ｒ2、Ｒ3、Ｒ4、Ｒ5、Ｒ6、Ｒ7、Ｒ8、Ｒ9は前記と同じを示す）
で示されるニトリル化合物、あるいは、一般式（５）
0003960018.tif 000005
（式中、Ｒ2、Ｒ3、Ｒ4、Ｒ5、Ｒ6、Ｒ7、Ｒ8、Ｒ9は前記と同じを示し、Ｒ10は置換されていてもよい炭素数１〜１０のアルキル基、置換されていてもよい炭素数６〜２０のアリール基、置換されていてもよい炭素数７〜２０のアラルキル基を示す）
で示されるオキシムエーテル化合物に、求核剤を反応させることにより一工程で製造される。
【００６４】
かかる一般式（４）で示されるニトリル化合物としては、例えば、２−（シクロペンタジエニル）ベンゾニトリル、２−（２−メチルシクロペンタジエニル）ベンゾニトリル、２−（３−メチルシクロペンタジエニル）ベンゾニトリル、２−（２，３−ジメチルシクロペンタジエニル）ベンゾニトリル、２−（２，４−ジメチルシクロペンタジエニル）ベンゾニトリル、２−（２，３，４−トリメチルシクロペンタジエニル）ベンゾニトリル、２−（２，３，５−トリメチルシクロペンタジエニル）ベンゾニトリル、２−（２，３，４，５−テトラメチルシクロペンタジエニル）ベンゾニトリル、２−（２−ジメチルアミノシクロペンタジエニル）ベンゾニトリル、２−（３−ジメチルアミノシクロペンタジエニル）ベンゾニトリル、２−（インデン−１−イル）ベンゾニトリル、２−（２−メチルインデン−１−イル）ベンゾニトリル、２−（２−フェニルインデン−１−イル）ベンゾニトリル
【００６５】
２−（シクロペンタジエニル）−１−シアノナフタレン、２−（２−メチルシクロペンタジエニル）−１−シアノナフタレン、２−（３−メチルシクロペンタジエニル）−１−シアノナフタレン、２−（２，３−ジメチルシクロペンタジエニル）−１−シアノナフタレン、２−（２，４−ジメチルシクロペンタジエニル）−１−シアノナフタレン、２−（２，３，４−トリメチルシクロペンタジエニル）−１−シアノナフタレン、２−（２，３，５−トリメチルシクロペンタジエニル）−１−シアノナフタレン、２−（２，３，４，５−テトラメチルシクロペンタジエニル）−１−シアノナフタレン、２−（２−ジメチルアミノシクロペンタジエニル）−１−シアノナフタレン、２−（３−ジメチルアミノシクロペンタジエニル）−１−シアノナフタレン、２−（インデン−１−イル）−１−シアノナフタレン、２−（２−メチルインデン−１−イル）−１−シアノナフタレン、２−（２−フェニルインデン−１−イル）−１−シアノナフタレン
【００６６】
３−（シクロペンタジエニル）−２−シアノナフタレン、３−（２−メチルシクロペンタジエニル）−２−シアノナフタレン、３−（３−メチルシクロペンタジエニル）−２−シアノナフタレン、３−（２，３−ジメチルシクロペンタジエニル）−２−シアノナフタレン、３−（２，４−ジメチルシクロペンタジエニル）−２−シアノナフタレン、３−（２，３，４−トリメチルシクロペンタジエニル）−２−シアノナフタレン、３−（２，３，５−トリメチルシクロペンタジエニル）−２−シアノナフタレン、３−（２，３，４，５−テトラメチルシクロペンタジエニル）−２−シアノナフタレン、３−（２−ジメチルアミノシクロペンタジエニル）−２−シアノナフタレン、３−（３−ジメチルアミノシクロペンタジエニル）−２−シアノナフタレン、３−（インデン−１−イル）−２−シアノナフタレン、３−（２−メチルインデン−１−イル）−２−シアノナフタレン、３−（２−フェニルインデン−１−イル）−２−シアノナフタレン
【００６７】
６−（シクロペンタジエニル）−７−シアノキノリン、６−（２−メチルシクロペンタジエニル）−７−シアノキノリン、６−（３−メチルシクロペンタジエニル）−７−シアノキノリン、６−（２，３−ジメチルシクロペンタジエニル）−７−シアノキノリン、６−（２，４−ジメチルシクロペンタジエニル）−７−シアノキノリン、６−（２，３，４−トリメチルシクロペンタジエニル）−７−シアノキノリン、６−（２，３，５−トリメチルシクロペンタジエニル）−７−シアノキノリン、６−（２，３，４，５−テトラメチルシクロペンタジエニル）−７−シアノキノリン、６−（２−ジメチルアミノシクロペンタジエニル）−７−シアノキノリン、６−（３−ジメチルアミノシクロペンタジエニル）−７−シアノキノリン、６−（インデン−１−イル）−７−シアノキノリン、６−（２−メチルインデン−１−イル）−７−シアノキノリン、６−（２−フェニルインデン−１−イル）−７−シアノキノリンなどが挙げられ、シクロペンタジエン環の二重結合の異性体については、単一または混合物でもあってもよい。
【００６８】
また、上記一般式（５）で示されるオキシムエーテル化合物としては、例えば、Ｏ−メチル−２−（シクロペンタジエニル）ベンズアルデヒド  オキシム、Ｏ−メチル−２−（２−メチルシクロペンタジエニル）ベンズアルデヒド  オキシム、Ｏ−メチル−２−（３−メチルシクロペンタジエニル）ベンズアルデヒド  オキシム、Ｏ−メチル−２−（２，３−ジメチルシクロペンタジエニル）ベンズアルデヒド  オキシム、Ｏ−メチル−２−（２，４−ジメチルシクロペンタジエニル）ベンズアルデヒド  オキシム、Ｏ−メチル−２−（２，３，４−トリメチルシクロペンタジエニル）ベンズアルデヒド  オキシム、Ｏ−メチル−２−（２，３，５−トリメチルシクロペンタジエニル）ベンズアルデヒド  オキシム、Ｏ−メチル−２−（２，３，４，５−テトラメチルシクロペンタジエニル）ベンズアルデヒド  オキシム、Ｏ−メチル−２−（２−ジメチルアミノシクロペンタジエニル）ベンズアルデヒド  オキシム、Ｏ−メチル−２−（３−ジメチルアミノシクロペンタジエニル）ベンズアルデヒド  オキシム、Ｏ−メチル−２−（インデン−１−イル）ベンズアルデヒド  オキシム、Ｏ−メチル−２−（２−メチルインデン−１−イル）ベンズアルデヒド  オキシム、Ｏ−メチル−２−（２−フェニルインデン−１−イル）ベンズアルデヒド  オキシム
【００６９】
Ｏ−メチル−２−（シクロペンタジエニル）−１−ナフトアルデヒド  オキシム、Ｏ−メチル−２−（２−メチルシクロペンタジエニル）−１−ナフトアルデヒド  オキシム、Ｏ−メチル−（３−メチルシクロペンタジエニル）−１−ナフトアルデヒド  オキシム、Ｏ−メチル−２−（２，３−ジメチルシクロペンタジエニル）−１−ナフトアルデヒド  オキシム、Ｏ−メチル−２−（２，４−ジメチルシクロペンタジエニル）−１−ナフトアルデヒド  オキシム、Ｏ−メチル−２−（２，３，４−トリメチルシクロペンタジエニル）−１−ナフトアルデヒド  オキシム、Ｏ−メチル−２−（２，３，５−トリメチルシクロペンタジエニル）−１−ナフトアルデヒド  オキシム、Ｏ−メチル−２−（２，３，４，５−テトラメチルシクロペンタジエニル）−１−ナフトアルデヒド  オキシム、Ｏ−メチル−２−（２−ジメチルアミノシクロペンタジエニル）−１−ナフトアルデヒドオキシム、Ｏ−メチル−２−（３−ジメチルアミノシクロペンタジエニル）−１−ナフトアルデヒド  オキシム、Ｏ−メチル−２−（インデン−１−イル）−１−ナフトアルデヒド  オキシム、Ｏ−メチル−２−（２−メチルインデン−１−イル）−１−ナフトアルデヒド  オキシム、Ｏ−メチル−２−（２−フェニルインデン−１−イル）−１−ナフトアルデヒド  オキシム
【００７０】
Ｏ−メチル−３−（シクロペンタジエニル）−２−ナフトアルデヒド  オキシム、Ｏ−メチル−３−（２−メチルシクロペンタジエニル）−２−ナフトアルデヒド  オキシム、Ｏ−メチル−３−（３−メチルシクロペンタジエニル）−２−ナフトアルデヒド  オキシム、Ｏ−メチル−３−（２，３−ジメチルシクロペンタジエニル）−２−ナフトアルデヒド  オキシム、Ｏ−メチル−３−（２，４−ジメチルシクロペンタジエニル）−２−ナフトアルデヒド  オキシム、Ｏ−メチル−３−（２，３，４−トリメチルシクロペンタジエニル）−２−ナフトアルデヒド  オキシム、Ｏ−メチル−３−（２，３，５−トリメチルシクロペンタジエニル）−２−ナフトアルデヒド  オキシム、Ｏ−メチル−３−（２，３，４，５−テトラメチルシクロペンタジエニル）−２−ナフトアルデヒド  オキシム、Ｏ−メチル−３−（２−ジメチルアミノシクロペンタジエニル）−２−ナフトアルデヒド  オキシム、Ｏ−メチル−３−（３−ジメチルアミノシクロペンタジエニル）−２−ナフトアルデヒド  オキシム、Ｏ−メチル−３−（インデン−１−イル）−２−ナフトアルデヒド  オキシム、Ｏ−メチル−３−（２−メチルインデン−１−イル）−２−ナフトアルデヒド  オキシム、Ｏ−メチル−３−（２−フェニルインデン−１−イル）−２−ナフトアルデヒド  オキシム
【００７１】
Ｏ−メチル−３−ジメチルアミノ−６−（シクロペンタジエニル）−ベンゼンカルボキサアルデヒド  オキシム、Ｏ−メチル−３−ジメチルアミノ−６−（２−メチルシクロペンタジエニル）−ベンゼンカルボキサアルデヒド  オキシム、Ｏ−メチル−３−ジメチルアミノ−６−（３−メチルシクロペンタジエニル）−ベンゼンカルボキサアルデヒド  オキシム、Ｏ−メチル−３−ジメチルアミノ−６−（２，３−ジメチルシクロペンタジエニル）−ベンゼンカルボキサアルデヒドオキシム、Ｏ−メチル−３−ジメチルアミノ−６−（２，４−ジメチルシクロペンタジエニル）−ベンゼンカルボキサアルデヒド  オキシム、Ｏ−メチル−３−ジメチルアミノ−６−（２，３，４−トリメチルシクロペンタジエニル）−ベンゼンカルボキサアルデヒド  オキシム、Ｏ−メチル−３−ジメチルアミノ−６−（２，３，５−トリメチルシクロペンタジエニル）−ベンゼンカルボキサアルデヒド  オキシム、Ｏ−メチル−３−ジメチルアミノ−６−（２，３，４，５−テトラメチルシクロペンタジエニル）−ベンゼンカルボキサアルデヒド  オキシム、Ｏ−メチル−３−ジメチルアミノ−６−（２−ジメチルアミノシクロペンタジエニル）−ベンゼンカルボキサアルデヒド  オキシム、Ｏ−メチル−３−ジメチルアミノ−６−（３−ジメチルアミノシクロペンタジエニル）−ベンゼンカルボキサアルデヒド  オキシム、Ｏ−メチル−３−ジメチルアミノ−６−（インデン−１−イル）−ベンゼンカルボキサアルデヒド  オキシム、Ｏ−メチル−３−ジメチルアミノ−６−（２−メチルインデン−１−イル）−ベンゼンカルボキサアルデヒド  オキシム、Ｏ−メチル−３−ジメチルアミノ−６−（２−フェニルインデン−１−イル）−ベンゼンカルボキサアルデヒド  オキシムなどが例示され、Ｏ−メチルをＯ−エチル、Ｏ−ベンジルに変更した化合物も同様に例示される。オキシムエーテルの窒素−酸素結合には、異性体が存在するが、本発明では各異性体、およびそれらの混合物が含まれる。
【００７２】
反応に用いる求核剤としては、有機リチウム、有機マグネシウム化合物等が挙げられる。
かかる化合物としては、メチルマグネシウムブロミド、エチルマグネシウムブロミド、フェニルマグネシウムブロミド、ｎ−ブチルマグネシウムブロミド、ｔ−ブチルマグネシウムブロミド、メチルリチウム、フェニルリチウム、ｔ−ブチルリチウムなどが挙げられ、マグネシウムブロミドをマグネシウムクロリド、マグネシウムアイオダイドに変換した化合物も同様に例示される。
【００７３】
反応は通常、反応に対して不活性な溶媒中で行われる。かかる溶媒としては、例えばベンゼン、トルエンなどの芳香族炭化水素系溶媒、ヘキサン、ヘプタンなどの脂肪族炭化水素系溶媒、ジエチルエーテル、テトラヒドロフラン、１，４−ジオキサンなどのエーテル系溶媒、ヘキサメチルホスホリックアミド、ジメチルホルムアミドなどのアミド系溶媒、アセトニトリル、プロピオニトリル、アセトン、ジエチルケトン、メチルイソブチルケトン、シクロヘキサノンなどの極性溶媒、ジクロロメタン、ジクロロエタン、クロロベンゼン、ジクロロベンゼンなどのハロゲン系溶媒といった非プロトン性溶媒などが挙げられる。かかる溶媒はそれぞれ単独もしくは２種以上を混合して用いられ、その使用量は一般式（４）で示される置換シクロペンタジエンに対して通常１〜２００重量倍、好ましくは３〜５０重量倍の範囲である。
【００７４】
反応温度は通常−１００℃以上溶媒の沸点以下、好ましくは−８０〜１２０℃の範囲である。
【００７５】
反応後、得られた反応混合物に必要に応じ水を加えたのち、有機層と水層とに分液して、有機層として目的化合物の溶液を得る。先の反応において水と相溶性の溶媒を用いた場合や先の反応における溶媒の使用量が少ないために有機層と水層とを容易に分液できない場合には、該反応混合物にトルエン、酢酸エチル、クロロベンゼンなどの水に不溶の有機溶媒を加えた後に分液すればよい。一般式（２）で示されるシクロペンタジエンは、例えば該溶液を水洗し乾燥後、溶媒を留去し、さらに再結晶、蒸留、カラムクロマトグラフ処理などの方法によって精製される。
【００７６】
かくして製造される一般式（１）で示される遷移金属錯体は、化合物（Ａ）（アルミニウム化合物）、あるいはさらにホウ素化合物（Ｂ）を、重合時に任意の順序で仕込み使用することができるが、またそれらの任意の化合物の組合せを予め接触させて得られた反応物を用いてもよい。
【００７７】
〔化合物（Ａ）〕
本発明において用いる化合物（Ａ）としては、公知の有機アルミニウム化合物が使用できる。好ましくは、（Ａ１）：一般式  Ｅ1 a Ａｌ（Ｚ）3-a で示される有機アルミニウム化合物、（Ａ２）：一般式  ｛−Ａｌ（Ｅ2 ）−Ｏ−｝b で示される構造を有する環状のアルミノキサン、及び（Ａ３）：一般式  Ｅ3 ｛−Ａｌ（Ｅ3）−Ｏ−｝c Ａｌ（Ｅ3） 2 で示される構造を有する線状のアルミノキサン
（式中、、Ｅ1 〜Ｅ3 は同一または相異なり、炭素原子数１〜８の炭化水素基であり、Ｚは同一または相異なり、水素原子又はハロゲン原子を示し、ａは１〜３の整数を、ｂは２以上の整数を、ｃは１以上の整数を示す。）
のうちのいずれか、あるいはそれらの２〜３種の混合物を例示することができる。
【００７８】
一般式  Ｅ1 a Ａｌ（Ｚ）3-a で示される有機アルミニウム化合物（Ａ１）の具体例としては、例えば、トリメチルアルミニウム、トリエチルアルミニウム、トリプロピルアルミニウム、トリイソブチルアルミニウム、トリヘキシルアルミニウム等のトリアルキルアルミニウム；ジメチルアルミニウムクロライド、ジエチルアルミニウムクロライド、ジプロピルアルミニウムクロライド、ジイソブチルアルミニウムハクロライド、ジヘキシルアルミニウムクロライド等のジアルキルアルミニウムクロライド；メチルアルミニウムジクロライド、エチルアルミニウムジクロライド、プロピルアルミニウムジクロライド、イソブチルアルミニウムジクロライド、ヘキシルアルミニウムジクロライド等のアルキルアルミニウムジクロライド；ジメチルアルミニウムハイドライド、ジエチルアルミニウムハイドライド、ジプロピルアルミニウムハイドライド、ジイソブチルアルミニウムハイドライド、ジヘキシルアルミニウムハイドライド等のジアルキルアルミニウムハイドライド等を例示することができる。好ましくは、トリアルキルアルミニウムであり、より好ましくは、トリエチルアルミニウム、トリイソブチルアルミニウムが挙げられる。
【００７９】
一般式  ｛−Ａｌ（Ｅ2 ）−Ｏ−｝b で示される構造を有する環状のアルミノキサン（Ａ２）、一般式  Ｅ3 ｛−Ａｌ（Ｅ3 ）−Ｏ−｝c Ａｌ（Ｅ3） 2 で示される構造を有する線状のアルミノキサン（Ａ３）における、Ｅ2 、Ｅ3 の具体例としては、メチル基、エチル基、ノルマルプロピル基、イソプロピル基、ノルマルブチル基、イソブチル基、ノルマルペンチル基、ネオペンチル基等のアルキル基を例示することができる。ｂは２以上の整数であり、ｃは１以上の整数である。好ましくは、Ｅ2 及びＥ3 はメチル基、イソブチル基であり、ｂは２〜４０、ｃは１〜４０である。
【００８０】
上記のアルミノキサンは各種の方法で作られる。その方法については特に制限はなく、公知の方法に準じて作ればよい。例えば、トリアルキルアルミニウム（例えば、トリメチルアルミニウムなど）を適当な有機溶剤（ベンゼン、脂肪族炭化水素など）に溶かした溶液を水と接触させることにより作る。また、トリアルキルアルミニウム（例えば、トリメチルアルミニウムなど）を結晶水を含んでいる金属塩（例えば、硫酸銅水和物など）に接触させて作る方法が例示できる。
【００８１】
〔化合物Ｂ〕
本発明において用いる化合物（Ｂ）としては、（Ｂ１）：一般式ＢＱ1 Ｑ2 Ｑ3 で表されるホウ素化合物、（Ｂ２）：一般式Ｚ+ （ＢＱ1 Ｑ2 Ｑ3 Ｑ4 ）- で表されるホウ素化合物、（Ｂ３）：一般式（Ｌ−Ｈ）+ （ＢＱ1 Ｑ2 Ｑ3 Ｑ4 ）- で表されるホウ素化合物のいずれか、あるいはそれらの２〜３種の混合物が挙げられる。
【００８２】
一般式  ＢＱ1 Ｑ2 Ｑ3 で表されるホウ素化合物（Ｂ１）において、Ｂは３価の原子価状態のホウ素原子であり、Ｑ1 〜Ｑ3 はハロゲン原子、１〜２０個の炭素原子を含む炭化水素基、１〜２０個の  炭素原子を含むハロゲン化炭化水素基、１〜２０個の炭素原子を含む置換シリル基、１〜２０個の炭素原子を含むアルコキシ基または２〜２０個の炭素原子を含む２置換アミノ基であり、それらは同じであっても異なっていても良い。好ましいＱ1 〜Ｑ3 はハロゲン原子、１〜２０個の炭素原子を含む炭化水素基、１〜２０個の炭素原子を含むハロゲン化炭化水素基である。
【００８３】
（Ｂ１）の具体例としては、トリス（ペンタフルオロフェニル）ボラン、トリス（２，３，５，６−テトラフルオロフェニル）ボラン、トリス（２，３，４，５−テトラフルオロフェニル）ボラン、トリス（３，４，５−トリフルオロフェニル）ボラン、トリス（２，３，４−トリフルオロフェニル）ボラン、フェニルビス（ペンタフルオロフェニル）ボラン等が挙げられるが、より好ましくは、トリス（ペンタフルオロフェニル）ボランが挙げられる。
【００８４】
一般式Ｚ+ （ＢＱ1 Ｑ2 Ｑ3 Ｑ4 ）- で表されるホウ素化合物（Ｂ２）において、Ｚ+ は無機または有機のカチオンであり、Ｂは３価の原子価状態のホウ素原子であり、Ｑ1 〜Ｑ4 は上記の（Ｂ１）におけるＱ1 〜Ｑ3 と同様である。
【００８５】
一般式  Ｚ+ （ＢＱ1 Ｑ2 Ｑ3 Ｑ4 ）- で表される化合物の具体例としては、無機のカチオンであるＺ+ には、フェロセニウムカチオン、アルキル置換フェロセニウムカチオン、銀陽イオンなどが、有機のカチオンであるＺ+ には、トリフェニルメチルカチオンなどが挙げられる。（ＢＱ1 Ｑ2 Ｑ3 Ｑ4 ）- には、テトラキス（ペンタフルオロフェニル）ボレート、テトラキス（２，３，５，６−テトラフルオロフェニル）ボレート、テトラキス（２，３，４，５−テトラフルオロフェニル）ボレート、テトラキス（３，４，５−トリフルオロフェニル）ボレート、テトラキス（２，２，４ートリフルオロフェニル）ボレート、フェニルビス（ペンタフルオロフェニル）ボレ−ト、テトラキス（３，５−ビストリフルオロメチルフェニル）ボレートなどが挙げられる。
【００８６】
これらの具体的な組み合わせとしては、フェロセニウムテトラキス（ペンタフルオロフェニル）ボレート、１，１'−ジメチルフェロセニウムテトラキス（ペンタフルオロフェニル）ボレート、銀テトラキス（ペンタフルオロフェニル）ボレート、トリフェニルメチルテトラキス（ペンタフルオロフェニル）ボレート、トリフェニルメチルテトラキス（３，５−ビストリフルオロメチルフェニル）ボレートなどを挙げることができるが、より好ましくは、トリフェニルメチルテトラキス（ペンタフルオロフェニル）ボレートが挙げられる。
【００８７】
また、一般式（Ｌ−Ｈ）+ （ＢＱ1 Ｑ2 Ｑ3 Ｑ4 ）- で表されるホウ素化合物（Ｂ３）ＮＩおいては、Ｌは中性ルイス塩基であり、（Ｌ−Ｈ）+ はブレンステッド酸であり、Ｂは３価の原子価状態のホウ素原子であり、Ｑ1 〜Ｑ4 は上記の（Ｂ１）におけるＱ1 〜Ｑ3 と同様である。
【００８８】
一般式（Ｌ−Ｈ）+ （ＢＱ1 Ｑ2 Ｑ3 Ｑ4 ）- で表される化合物の具体例としては、ブレンステッド酸である（Ｌ−Ｈ）+ には、トリアルキル置換アンモニウム、Ｎ，Ｎ−ジアルキルアニリニウム、ジアルキルアンモニウム、トリアリールホスホニウムなどが挙げられ、（ＢＱ1 Ｑ2 Ｑ3 Ｑ4 ）- には、前述と同様のものが挙げられる。
【００８９】
これらの具体的な組み合わせとしては、トリエチルアンモニウムテトラキス（ペンタフルオロフェニル）ボレート、トリプロピルアンモニウムテトラキス（ペンタフルオロフェニル）ボレート、トリ（ノルマルブチル）アンモニウムテトラキス（ペンタフルオロフェニル）ボレート、トリ（ノルマルブチル）アンモニウムテトラキス（３，５−ビストリフルオロメチルフェニル）ボレート、Ｎ，Ｎ−ジメチルアニリニウムテトラキス（ペンタフルオロフェニル）ボレート、Ｎ，Ｎ−ジエチルアニリニウムテトラキス（ペンタフルオロフェニル）ボレート、Ｎ，Ｎ−２，４，６−ペンタメチルアニリニウムテトラキス（ペンタフルオロフェニル）ボレート、Ｎ，Ｎ−ジメチルアニリニウムテトラキス（３，５−ビストリフルオロメチルフェニル）ボレート、ジイソプロピルアンモニウムテトラキス（ペンタフルオロフェニル）ボレート、ジシクロヘキシルアンモニウムテトラキス（ペンタフルオロフェニル）ボレート、トリフェニルホスホニウムテトラキス（ペンタフルオロフェニル）ボレート、トリ（メチルフェニル）ホスホニウムテトラキス（ペンタフルオロフェニル）ボレート、トリ（ジメチルフェニル）ホスホニウムテトラキス（ペンタフルオロフェニル）ボレートなどを挙げることができるが、最も好ましくは、トリ（ノルマルブチル）アンモニウムテトラキス（ペンタフルオロフェニル）ボレート、Ｎ，Ｎ−ジメチルアニリニウムテトラキス（ペンタフルオロフェニル）ボレート等が挙げられる。
【００９０】
各触媒成分の使用量は、化合物（Ａ）／遷移金属錯体のモル比が０．１〜１００００で、好ましくは５〜２０００、化合物（Ｂ）／遷移金属錯体のモル比が０．０１〜１００で、好ましくは０．５〜１０の範囲にあるように、各成分を用いることが望ましい。各触媒成分を溶液状態で使う場合の濃度については、一般式（１）で表される遷移金属錯体が、０．０００１〜５ミリモル／リットルで、好ましくは、０．００１〜１ミリモル／リットル、化合物（Ａ）が、Ａｌ原子換算で、０．０１〜５００ミリモル／リットルで、好ましくは、０．１〜１００ミリモル／リットル、化合物（Ｂ）は、０．０００１〜５ミリモル／リットルで、好ましくは、０．００１〜１ミリモル／リットルの範囲にあるように、各成分を用いることが望ましい。
【００９１】
本発明において、重合に使用するモノマーは、炭素原子数２〜２０個からなるオレフィン、ジオレフィン等のいずれをも用いることができ、同時に２種類以上のモノマーを用いることもできる。かかるモノマーを以下に例示するが、本発明は下記化合物に限定されるものではない。かかるオレフィンの具体例としては、エチレン、プロピレン、ブテン−１、ペンテン−１、ヘキセン−１、ヘプテン−１、オクテン−１、ノネン−１、デセン−１、５−メチル−２−ペンテン−１、ビニルシクロヘキセン等が例示される。ジオレフィン化合物としては、炭化水素化合物の共役ジエン、非共役ジエンが挙げられ、かかる化合物の具体例としては、非共役ジエン化合物の具体例として、１，５−ヘキサジエン、１，４−ヘキサジエン、１，４−ペンタジエン、１，７−オクタジエン、１，８−ノナジエン、１，９−デカジエン、４−メチル−１，４−ヘキサジエン、５−メチル−１，４−ヘキサジエン、７−メチル−１，６−オクタジエン、５−エチリデン−２−ノルボルネン、ジシクロペンタジエン、５−ビニル−２−ノルボルネン、５−メチル−２−ノルボルネン、ノルボルナジエン、５−メチレン−２−ノルボルネン、１，５−シクロオクタジエン、５，８−エンドメチレンヘキサヒドロナフタレン等が例示され、共役ジエン化合物の具体例としては、１，３−ブタジエン、イソプレン、１，３−ヘキサジエン、１，３−オクタジエン、１，３−シクロオクタジエン、１，３−シクロヘキサジエン等を例示することができる。
共重合体を構成するモノマーの具体例としては、エチレンとプロピレン、エチレンとブテン−１、エチレンとヘキセン−１、プロピレンとブテン−１等、およびそれらにさらに５−エチリデン−２−ノルボルネンを使用する組み合わせ等が例示されるが、本発明は、上記化合物に限定されるものではない。
【００９２】
本発明では、モノマーとして芳香族ビニル化合物も用いることができる。芳香族ビニル化合物の具体例としては、スチレン、ｏ−メチルスチレン、ｍ−メチルスチレン、ｐ−メチルスチレン、ｏ，ｐ−ジメチルスチレン、ｏ−エチルスチレン、ｍ−エチルスチレン、ｐ−エチルスチレン、ｏ−クロロスチレン、ｐ−クロロスチレン、α−メチルスチレン、ジビニルベンゼン等が挙げられる。
【００９３】
重合方法も、特に限定されるべきものではないが、例えば、ブタン、ペンタン、ヘキサン、ヘプタン、オクタン等の脂肪族炭化水素、ベンゼン、トルエン等の芳香族炭化水素、又はメチレンジクロライド等のハロゲン化炭化水素を溶媒として用いる溶媒重合、又はスラリー重合、ガス状のモノマー中での気相重合等が可能であり、また、連続重合、回分式重合のどちらでも可能である。
【００９４】
重合温度は、通常、−５０℃〜２００℃の範囲を取り得るが、特に、−２０℃〜１００℃の範囲が好ましく、重合圧力は、常圧〜６０ｋｇ／ｃｍ２Ｇ（６ＭＰａ）が好ましい。重合時間は、一般的に、目的とするポリマーの種類、反応装置により適宜決定されるが、１分間〜２０時間の範囲を取ることができる。また、本発明は共重合体の分子量を調節するために水素等の連鎖移動剤を添加することもできる。
【００９５】
【発明の効果】
本発明により、ケイ素原子を含まない、水分に安定なモノシクロペンタジエン配位子が合成でき、該配位子から得られる錯体は高活性を示し、高分子量のポリマーを与える。
【００９６】
【実施例】
以下、実施例により、本発明をさらに詳細に説明するが、本発明はこれらに限定されるものではない。
（実施例１）
２−（２，３，４，５−テトラメチルシクロペンタジエニル）―α―フェニル−ベンゼンメタンイミンの合成
２−（２，３，４，５−テトラメチルシクロペンタジエニル）ベンズアルデヒド（8．8６ｇ、３９．２mmol）のテトラヒドロフラン溶液（１５０．０mL）に、メトキシアミン塩酸塩（４．２５g、５０．９mmol）と酢酸ナトリウム（４．１８ｇ、５０．９mmol）、水を加え、室温で2時間攪拌した。
反応混合溶液に酢酸エチル（２０．０mL）と脱イオン水（２０．０mL）を加えて有機層と水層とを分離した。有機層を硫酸ナトリウムで乾燥した後、溶媒を留去することで黄色オイルとしてO−メチル−２−（２，３，４，５−テトラメチルシクロペンタジエニル）ベンズアルデヒド オキシム（８．８５ｇ、収率８８．５％）を得た。
得られたO−メチル−２−（２，３，４，５−テトラメチルシクロペンタジエニル）ベンズアルデヒド オキシム（４．００ｇ、１５．７mmol）のテトラヒドロフラン溶液（６８．０mL）に、−７８℃にてフェニルリチウムの１．５Mシクロヘキサン/エーテル溶液（６０．０mL）を滴下し、室温まで昇温し５時間攪拌した。
反応混合溶液にトルエン（３０．０mL）と脱イオン水（３０．０mL）を加えて有機層と水層を分離した。有機層を硫酸ナトリウムで乾燥した後、溶媒を留去することで茶色オイルとして２−（２，３，４，５−テトラメチルシクロペンタジエニル）―α―フェニル−ベンゼンメタンイミン（４．４０ｇ、９３．２％）を得た。
1H  NMR（CDCl3）  δ０．６４−０．９９ (３H), １．５９(３H), １．６５(３H), １．７２(３H),  ２．１２−２．８３(１H),  ７．５９−７．４７(９H)、９．５３（１H）
マススペクトル  （EI, m/e）  ３０１（M+）、２８６、２７０、２５６、１６５、７７。
【００９７】
（実施例２）
２−（２，３，４，５−テトラメチルシクロペンタジエニル）―α―tert―ブチル−ベンゼンメタンイミンの合成
実施例１と同様にO―メチル−２−（２，３，４，５−テトラメチルシクロペンタジエニル）ベンズアルデヒド  オキシムを合成し、O―メチル−２−（２，３，４，５−テトラメチルシクロペンタジエニル）ベンズアルデヒド  オキシム（１．２８ｇ、５．００mmol）のテトラヒドロフラン溶液（６８ｍL）に、−７８℃にてtert―ブチルリチウム１．０２Mエーテル溶液（６０．０ｍL）を滴下し、室温まで昇温し５時間攪拌した。
反応混合溶液にトルエン（３０．０ｍL）と脱イオン水（３０．０ｍL）を加えて有機層と水層を分離した。有機層を硫酸ナトリウムで乾燥した後、溶媒を留去することで２−（２，３，４，５−テトラメチルシクロペンタジエニル）―α―tert―ブチル−ベンゼンメタンイミン（１．３４ｇ、９５．０％）を得た。
1H  NMR（CDCl3）  δ０．８０−０．８３ (３H), １．１０(９H), １．６７(３H), １．７０(３H),   １．８３−１．８５(３H),  ２．５８−３．００(１H),７．０２−７．３６(４H)、９．５３（１H）
マススペクトル  （EI, m/e）  ２８１（M+）、２６６、２５２、２０８、１９４、１６５。
【００９８】
（実施例３）
２−（２，３，４，５−テトラメチルシクロペンタジエニル）―α―フェニル−ベンゼンメタンイミドチタニウムビス（ジメチルアミド）の合成
２−（２，３，４，５−テトラメチルシクロペンタジエニル）―α―フェニル−ベンゼンメタンイミン（０．４５g、１．５mmol）のトルエン溶液中に、−３０℃でテトラキス（ジメチルアミド）チタニウム(０．３４g、１．５mmol)のトルエン（１０．５mL）溶液を滴下し、室温で３０分攪拌した。その後１１０℃で５時間攪拌した後、溶媒を留去し、２−（２，３，４，５−テトラメチルシクロペンタジエニル）―α―フェニル−ベンゼンメタンイミドチタニウムビス（ジメチルアミド）（０．５０ｇ、７６．９%）を得た。
1H  NMR（C6D6）  δ１．９２ (６H), ２．０１(６H), ３．１０(６H), ３．１２(６H),    ６．９８−７．８８(９H)。
【００９９】
（実施例４）
２−（２，３，４，５−テトラメチルシクロペンタジエニル）―α―フェニル−ベンゼンメタンイミドチタニウムジクロライドの合成
２−（２，３，４，５−テトラメチルシクロペンタジエニル）―α―フェニル−ベンゼンメタンイミドチタニウムビス（ジメチルアミド）(０．６５g、１．５mmol)のヘキサン(１５．９mL)溶液に、０℃でトリメチルクロロシラン（１．６３ｇ、１５．０mmol）のヘキサン（３．９６mL）溶液を滴下し、室温で15時間攪拌した。生成した沈殿をろ取することにより、２−（２，３，４，５−テトラメチルシクロペンタジエニル）―α―フェニル−ベンゼンメタンイミドチタニウムジクロライド（０．５０ｇ、７９．４%）を得た。
1H  NMR（C6D6）  δ１．７２(６H), ２．１８(６H),  ６．８６−７．６４(９H)。
【０１００】
（実施例５）
２−（２，３，４，５−テトラメチルシクロペンタジエニル）―α―フェニル−ベンゼンメタンイミドジルコニウムビス（ジメチルアミド）の合成
２−（２，３，４，５−テトラメチルシクロペンタジエニル）―α―フェニル−ベンゼンメタンイミン（１．５０g、５．３３mmol）のトルエン（１３．９mL）溶液中に、−３０℃でテトラキス（ジメチルアミド）ジルコニウム(１．４３ｇ、５．３３mmol)のトルエン（３．５０mL）溶液を滴下し、室温で３０分攪拌した。その後１１０℃で５時間攪拌した後、溶媒を留去し、２−（２，３，４，５−テトラメチルシクロペンタジエニル）―α―フェニル−ベンゼンメタンイミドジルコニウムビス（ジメチルアミド）（２．３１ｇ、９１．３%）を得た。
1H  NMR（C6D6）  δ１．９１ (６H), ２．０１(６H), ２．９２(１２H),  ６．９８９−７．９６(９H)。
【０１０１】
（実施例６）
２−（２，３，４，５−テトラメチルシクロペンタジエニル）―α―tert―ブチル−ベンゼンメタンイミドチタニウムビス（ジメチルアミド）の合成
２−（２，３，４，５−テトラメチルシクロペンタジエニル）―α―tert―ブチル−ベンゼンメタンイミン(１．００g、３．５５mmol)のトルエン(９．２mL)溶液中に、−３０℃でテトラキス（ジメチルアミド）チタニウム(０．８０g、３．５５mmol)のトルエン(２．３０mL)溶液を滴下し、室温で３０分攪拌した。その後１１０℃で５時間攪拌した後、溶媒を留去し、２−（２，３，４，５−テトラメチルシクロペンタジエニル）―α―tert―ブチル−ベンゼンメタンイミドチタニウムビス（ジメチルアミド）（１．２１g、８１．８%）を得た。
1H  NMR（C6D6）  δ１．４５ (９H), １．８４(６H), ２．０４(６H), ３．１１(１２H),    ６．９２−７．７７(４H)。
【０１０２】
（実施例７）
２−（２，３，４，５−テトラメチルシクロペンタジエニル）―α―tert―ブチル−ベンゼンメタンイミドチタニウムジクロライドの合成
２−（２，３，４，５−テトラメチルシクロペンタジエニル）―α―tert―ブチル−ベンゼンメタンイミドチタニウムビス（ジメチルアミド）(０．８３g、２．００mmol)のペンタン(１０．６mL)溶液に、０℃でトリメチルクロロシラン(２．３９g、２２．０mmol)のペンタン（２．７０mL）溶液を滴下し、室温で15時間攪拌した。生成した沈殿をろ取することにより、２−（２，３，４，５−テトラメチルシクロペンタジエニル）―α―tert―ブチル−ベンゼンメタンイミドチタニウムジクロライド（０．５１ｇ、６３．８%）を得た。
1H  NMR（C6D6）  δ１．２３(９H), １．６２(６H),  ２．１８（６H），６．８８−７．５６(４H)。
【０１０３】
（実施例８）
２−（２，３，４，５−テトラメチルシクロペンタジエニル）―α―tert―ブチル−ベンゼンメタンイミドジルコニウムビス（ジメチルアミド）の合成
２−（２，３，４，５−テトラメチルシクロペンタジエニル）―α―tert―ブチル−ベンゼンメタンイミン（２．３７g、８．４２mmol）のトルエン(２１．９mL)溶液中に、―３０℃でテトラキス（ジメチルアミド）ジルコニウム(２．２５g、８．４２mmol)のトルエン(５．５０mL)溶液を滴下し、室温で３０分攪拌した。その後１１０℃で５時間攪拌した後、溶媒を留去し、２−（２，３，４，５−テトラメチルシクロペンタジエニル）―α―tert―ブチル−ベンゼンメタンイミドジルコニウムビス（ジメチルアミド）（３．１２ｇ、８０．８%）を得た。
1H  NMR（C6D6）  δ１．４７ (９H), １．８８(６H), ２．０２(６H), ２．９１(１２H),    ６．９２−７．８４(４H)。
【０１０４】
（実施例９）
２−（２，３，４，５−テトラメチルシクロペンタジエニル）―α―tert―ブチル−ベンゼンメタンイミドジルコニウムジクロライドの合成
２−（２，３，４，５−テトラメチルシクロペンタジエニル）―α―tert―ブチル−ベンゼンメタンイミドジルコニウムビス（ジメチルアミド）（１．００g、２．２０mmol）のペンタン（１２．８mL）溶液に、０℃でトリメチルクロロシラン（２．６０g、２４．０mol）のペンタン(３．２０mL)溶液を滴下し、室温で２８時間攪拌した。生成した沈殿をろ取することにより、２−（２，３，４，５−テトラメチルシクロペンタジエニル）―α―tert―ブチル−ベンゼンメタンイミドジルコニウムジクロライド（０．３５ｇ、３６．５%）を得た。
1H  NMR（C6D6）  δ１．４６(９H), １．９２(３H),  １．９４（３H）,  ２．１８（３H），２．２２（３H）、６．７８−７．６４(４H)。
【０１０５】
（実施例１０）
［重合］
オートクレーブに窒素下で、トルエン５．００mLを仕込み、７０℃で安定させた後、エチレンを０．６０ＭＰａまで加圧し安定させた。ここに、トリイソブチルアルミニウムのヘキサン溶液（１００μL、１．０Ｍ、関東化学）、トリフェニルメチルテトラキス（ペンタフルオロフェニル）ボレート（０．３７５μｍｏｌ）、２−（２，３，４，５−テトラメチルシクロペンタジエニル）―α―フェニル−ベンゼンメタンイミドチタニウムビス（ジメチルアミド）（０．１２５μｍｏｌ）を加え、３０分間重合した。重合の結果、分子量（Mw）＝８．９７×１０5、分子量分布（Mw/Mn）=２．３であるポリマーをチタニウム１mol当たり、1時間当たり、４．０８×１０4ｇ製造した。
。
【０１０６】
（実施例１１）
トリフェニルメチルテトラキス（ペンタフルオロフェニル）ボレートの代わりにジメチルアニリニウムテトラキス（ペンタフルオロフェニル）ボレート（０．３７５μｍｏｌ）を用いた以外は実施例１０と同様に重合を行った。重合の結果、分子量（Mw）＝６．５７×１０5、分子量分布（Mw/Mn）=２．５であるポリマーをチタニウム１mol当たり、1時間当たり、４．８８×１０4ｇ製造した。
。
【０１０７】
（実施例１２）
２−（２，３，４，５−テトラメチルシクロペンタジエニル）―α―フェニルベンゼンメタンイミドチタニウムビス（ジメチルアミド）の代わりに２−（２，３，４，５−テトラメチルシクロペンタジエニル）―α―フェニル−ベンゼンメタンイミドチタニウムジクロライド（０．１２５μｍｏｌ）を用いた以外は実施例１０と同様に重合を行った。重合の結果、分子量（Mw）＝９．６８×１０5、分子量分布（Mw/Mn）=２．６であるポリマーをチタニウム１mol当たり、1時間当たり、５．７０×１０5ｇ製造した。
。
【０１０８】
（実施例１３）
２−（２，３，４，５−テトラメチルシクロペンタジエニル）―α―フェニル−ベンゼンメタンイミドチタニウムビス（ジメチルアミド）の代わりに２−（２，３，４，５−テトラメチルシクロペンタジエニル）―α―フェニル−ベンゼンメタンイミドチタニウムジクロライド（０．１２５μｍｏｌ）、トリフェニルメチルテトラキス（ペンタフルオロフェニル）ボレートの代わりに、ジメチルアニリニウムテトラキス（ペンタフルオロフェニル）ボレート（０．３７５μｍｏｌ）を用いた以外は実施例１０と同様に重合を行った。重合の結果、分子量（Mw）＝１．１５×１０6、分子量分布（Mw/Mn）=２．６であるポリマーをチタニウム１mol当たり、1時間当たり、４．９８×１０5ｇ製造した。
。
【０１０９】
（実施例１４）
２−（２，３，４，５−テトラメチルシクロペンタジエニル）―α―フェニル−ベンゼンメタンイミドチタニウムビス（ジメチルアミド）の代わりに２−（２，３，４，５−テトラメチルシクロペンタジエニル）―α―tert―ブチル−ベンゼンメタンイミドチタニウムビス（ジメチルアミド）（０．１２５μｍｏｌ）を用いた以外は実施例１０と同様に重合を行った。重合の結果、分子量（Mw）＝１．３７×１０6、分子量分布（Mw/Mn）=３．９であるポリマーをチタニウム１mol当たり、1時間当たり、７．６０×１０4ｇ製造した。
。
【０１１０】
（実施例１５）
２−（２，３，４，５−テトラメチルシクロペンタジエニル）―α―フェニル−ベンゼンメタンイミドチタニウムビス（ジメチルアミド）の代わりに２−（２，３，４，５−テトラメチルシクロペンタジエニル）―α―tert―ブチル−ベンゼンメタンイミドチタニウムビス（ジメチルアミド）（０．１２５μｍｏｌ）、トリフェニルメチルテトラキス（ペンタフルオロフェニル）ボレートの代わりに、ジメチルアニリニウムテトラキス（ペンタフルオロフェニル）ボレート（０．３７５μｍｏｌ）を用いた以外は実施例１０と同様に重合を行った。重合の結果、分子量（Mw）＝１．２５×１０6、分子量分布（Mw/Mn）=３．３であるポリマーをチタニウム１mol当たり、1時間当たり、５．６８×１０4ｇ製造した。
。
【０１１１】
（実施例１６）
２−（２，３，４，５−テトラメチルシクロペンタジエニル）―α―フェニル−ベンゼンメタンイミドチタニウムビス（ジメチルアミド）の代わりに２−（２，３，４，５−テトラメチルシクロペンタジエニル）―α―tert―ブチル−ベンゼンメタンイミドチタニウムジクロライド（０．１２５μｍｏｌ）を用いた以外は実施例１０と同様に重合を行った。重合の結果、分子量（Mw）＝１．８３×１０6、分子量分布（Mw/Mn）=１．７であるポリマーをチタニウム１mol当たり、1時間当たり、６．２３×１０5ｇ製造した。
。
【０１１２】
（実施例１７）
２−（２，３，４，５−テトラメチルシクロペンタジエニル）―α―フェニル−ベンゼンメタンイミドチタニウムビス（ジメチルアミド）の代わりに２−（２，３，４，５−テトラメチルシクロペンタジエニル）―α―tert―ブチル−ベンゼンメタンイミドチタニウムジクロライド（０．１２５μｍｏｌ）、トリフェニルメチルテトラキス（ペンタフルオロフェニル）ボレートの代わりにジメチルアニリニウムテトラキス（ペンタフルオロフェニル）ボレート（０．３７５μｍｏｌ）を用いた以外は実施例１０と同様に重合を行った。重合の結果、分子量（Mw）＝８．１４×１０5、分子量分布（Mw/Mn）=２．０であるポリマーをチタニウム１mol当たり、1時間当たり、３．８１×１０5ｇ製造した。